(57)【要約】  薄膜状無機酸化物の製造方法は、無機酸化物前駆体を溶解した第１液と、前記第１液と相分離し且つ前記第１液の前記無機酸化物前駆体と反応して前記無機酸化物前駆体から誘導される無機酸化物を形成させる物質を溶解した第２液とを接触させるステップを有する。前記第１及び第２液の接触時における前記第１液のセグメントサイズが５００μｍ以下である。
2018030426.tif 000002
【特許請求の範囲】
【請求項１】
無機酸化物前駆体を溶解した第１液と、前記第１液と相分離し且つ前記第１液の前記無機酸化物前駆体と反応して前記無機酸化物前駆体から誘導される無機酸化物を形成させる物質を溶解した第２液とを接触させるステップを有する薄膜状無機酸化物の製造方法であって、
前記第１及び第２液の接触時における前記第１液のセグメントサイズが５００μｍ以下である薄膜状無機酸化物の製造方法。
【請求項２】
前記ステップを連続操作で行う請求項１に記載の薄膜状無機酸化物の製造方法。
【請求項３】
前記第１及び第２液の接触態様が、前記第１及び第２液のうちの移動する一方に他方を供給して接触させる態様を含む請求項２に記載の薄膜状無機酸化物の製造方法。
【請求項４】
前記第１及び第２液の接触態様が、前記第１及び第２液のうちの搬送される一方に他方を供給して接触させる態様を含む請求項３に記載の薄膜状無機酸化物の製造方法。
【請求項５】
前記第１及び第２液の接触態様が、前記第１及び第２液のうちの流動する一方に他方を供給して接触させる態様を含む請求項３又は４に記載の薄膜状無機酸化物の製造方法。
【請求項６】
前記第１及び第２液の接触態様が、前記第１及び第２液の両方をそれぞれ流動させて合流させる態様を含む請求項５に記載の薄膜状無機酸化物の製造方法。
【請求項７】
前記第１及び第２液のうちの一方に他方を供給する方法が、前記第１及び第２液の両方をスリットから流出させて合流させる方法である請求項６に記載の薄膜状無機酸化物の製造方法。
【請求項８】
前記第１及び第２液の接触態様が、前記第１及び第２液の両方を同一方向に流動させ、その流動方向を維持した状態でそれらを接触させる態様を含む請求項６に記載の薄膜状無機酸化物の製造方法。
【請求項９】
前記第１及び第２液のうちの一方に他方を供給する方法が、前記一方を二重管の内側配管と外側配管との間に流動させると共に、前記他方を内側配管に流動させ、前記一方で前記他方を覆うようにそれらを合流させる方法である請求項８に記載の薄膜状無機酸化物の製造方法。
【請求項１０】
前記第１及び第２液の両方を流動させるとき、前記第１及び第２液の接触時における前記第１液の線速の前記第２液の線速に対する比が０．０１以上１００以下である請求項６乃至９のいずれかに記載の薄膜状無機酸化物の製造方法。
【請求項１１】
前記無機酸化物前駆体が金属アルコキシドを含む請求項１乃至１０のいずれかに記載の薄膜状無機酸化物の製造方法。
【請求項１２】
前記第２液を流動させるとき、前記第１及び第２液が接触するまでの前記第２液のレイノルズ数が０．０１以上５００以下である請求項１乃至１１のいずれかに記載の薄膜状無機酸化物の製造方法。
【請求項１３】
前記第１及び第２液の接触時における前記第２液のセグメントサイズを５ｍｍ以下とする請求項１乃至１２のいずれかに記載の薄膜状無機酸化物の製造方法。
【請求項１４】
前記第１及び第２液の接触時における前記第２液のセグメントサイズの前記第１液のセグメントサイズに対する比が０．１以上５００以下である請求項１乃至１３のいずれかに記載の薄膜状無機酸化物の製造方法。
【請求項１５】
前記第１液の溶媒が、トルエン、ヘキサン、ヘプタン、ベンゼン、クロロホルムのうちの１種又は２種以上を含む請求項１乃至１４のいずれかに記載の薄膜状無機酸化物の製造方法。
【請求項１６】
前記第１液の前記第２液に対するそれらの接触時の温度における界面張力が０．１ｍＮ／ｍ以上３０ｍＮ／ｍ以下である請求項１乃至１５のいずれかに記載の薄膜状無機酸化物の製造方法。
【請求項１７】
前記第１及び第２液の接触時間が０．５ｓ以上６００ｓ以下である請求項１乃至１６のいずれかに記載の薄膜状無機酸化物の製造方法。
【請求項１８】
前記第１及び第２液の接触時の反応温度が１０℃以上６０℃以下である請求項１乃至１７のいずれかに記載の薄膜状無機酸化物の製造方法。
【請求項１９】
前記薄膜状無機酸化物の平均厚さが０．０１μｍ以上１．５μｍ以下である請求項１乃至１８のいずれかに記載の薄膜状無機酸化物の製造方法。
【請求項２０】
前記薄膜状無機酸化物の平均長径の平均厚さに対する比が５以上２０００以下である請求項１乃至１９のいずれかに記載の薄膜状無機酸化物の製造方法。
【発明の詳細な説明】
【技術分野】
【０００１】
本発明は、薄膜状無機酸化物の製造方法に関する。
【背景技術】
【０００２】
酸化チタン、シリカ、アルミナ等の無機酸化物の薄膜は、例えば、塗料やインクやコーティング材などの材料、紫外線防御剤、パール顔料等として広く用いられている。また、かかる薄膜の製造方法としては、ゾル−ゲル法、ＣＶＤ法、スパッタリング法、レーザーアブレーション法等が一般的に知られている。これらのほとんどは基材上に薄膜を形成する方法である。例えば、特許文献１には、剥離剤を塗布した基材上にスパッタリング法により薄膜を積層し、その薄膜を剥離剤が可溶な溶媒を用いて基材から剥離することが開示されている。一方、基材を必要としない薄膜の製造方法として、特許文献２には、化学修飾した金属アルコキシドを加水分解によりポリマー化したものを溶媒に溶解させて溶液を調製し、その溶液をノズルから水槽中を流動する水面上に滴下して展開させることにより薄膜状ゲルを形成した後、これを回収して乾燥及び焼成することが開示されている。
【先行技術文献】
【特許文献】
【０００３】
【特許文献１】特開２００８−２０２０７６号公報
【特許文献２】特許第４４６４１７１号公報
【発明の概要】
【０００４】
本発明は、無機酸化物前駆体を溶解した第１液と、前記第１液と相分離し且つ前記第１液の前記無機酸化物前駆体と反応して前記無機酸化物前駆体から誘導される無機酸化物を形成させる物質を溶解した第２液とを接触させるステップを有する薄膜状無機酸化物の製造方法であって、前記第１及び第２液の接触時における前記第１液のセグメントサイズが５００μｍ以下である薄膜状無機酸化物の製造方法である。
【図面の簡単な説明】
【０００５】
【図１】第１及び第２液のうちの少なくとも一方を流動させ、その流動させる一方に他方を供給して接触させる態様において、一方に他方を供給する第１の具体的方法を示す図である。
【図２】第１及び第２液のうちの少なくとも一方を流動させ、その流動させる一方に他方を供給して接触させる態様において、一方に他方を供給する第２の具体的方法を示す図である。
【図３Ａ】第１及び第２液のうちの少なくとも一方を流動させ、その流動させる一方に他方を供給して接触させる態様において、一方に他方を供給する第３の具体的方法を示す図である。
【図３Ｂ】図３Ａに示す接触態様における第１及び第２液のうちの一方及び他方の表層の断面拡大図である。
【図４Ａ】第１及び第２液のうちの少なくとも一方を流動させ、その流動させる一方に他方を供給して接触させる態様において、一方に他方を供給する第４の具体的方法を示す図である。
【図４Ｂ】図４Ａに示す接触態様における第１及び第２液のうちの一方及び他方の断面拡大図である。
【図５Ａ】第１及び第２液のうちの少なくとも一方を流動させ、その流動させる一方に他方を供給して接触させる態様において、一方に他方を供給する第５の具体的方法を示す図である。
【図５Ｂ】図５Ａに示す接触態様における第１及び第２液のうちの一方及び他方の断面拡大図である。
【図６Ａ】第１及び第２液のうちの搬送される一方に他方を供給して接触させる態様において、一方に他方を供給する具体的方法を示す図である。
【図６Ｂ】図６Ａに示す接触態様における第１及び第２液のうちの一方及び他方の断面拡大図である。
【図７Ａ】変形例のベルトコンベアのベルト表面の一部分の平面図である。
【図７Ｂ】図７ＡにおけるVIIB-VIIB断面図である。
【図８Ａ】第１及び第２液のうちの静止する一方に他方を供給して接触させると共に他方を移動させる態様において、一方に他方を供給する具体的方法を示す図である。
【図８Ｂ】図８Ａに示す接触態様における第１及び第２液のうちの一方及び他方の表層の断面拡大図である。
【図９Ａ】第１の液積層構造を示す断面図である。
【図９Ｂ】第２の液積層構造を示す断面図である。
【図９Ｃ】第３の液積層構造を示す断面図である。
【図１０】薄膜状無機酸化物ゲル製造システムの構成を示す図である。
【図１１Ａ】基板積層型のマイクロミキサーの斜視図である。
【図１１Ｂ】基板積層型のマイクロミキサーの分解斜視図である。
【図１１Ｃ】図１１ＡにおけるXIC-XIC断面図である。
【図１１Ｄ】図１１ＡにおけるXID-XID断面図である。
【図１１Ｅ】第１及び第２スリットを含む部分の拡大縦断面図である。
【図１２Ａ】二重管型のマイクロリアクターの要部の縦断面図である。
【図１２Ｂ】図１２ＡにおけるXIIB-XIIB断面図である。
【発明を実施するための形態】
【０００６】
以下、実施形態について詳細に説明する。
【０００７】
実施形態に係る薄膜状無機酸化物の製造方法は、無機酸化物前駆体を溶解した第１液と、第１液と相分離し且つ第１液の無機酸化物前駆体と反応して無機酸化物前駆体から誘導される無機酸化物のゲルを形成させる物質（以下「無機酸化物形成物質」ともいう。）を溶解した第２液とを接触させることにより薄膜状無機酸化物のゲルを形成させる無機酸化物形成ステップを有し、この無機酸化物形成ステップにおいて、反応生成物である薄膜状無機酸化物のゲルを含有するスラリーを得る。そして、この第１及び第２液の接触時における第１液のセグメントサイズＳ１が５００μｍ以下である。
【０００８】
ところで、特許文献１に開示された薄膜の製造方法は、薄膜を基材から剥離する必要があるため生産性が著しく低いという問題がある。特許文献２に開示された薄膜の製造方法は、基材を必要としないものの、金属アルコキシドをポリマー化したものを溶解させた溶液を水槽中の水面上に滴下して展開させるため生産性が著しく低いという問題がある。
【０００９】
これに対し、実施形態に係る薄膜状無機酸化物の製造方法によれば、第１及び第２液の接触時に、それらの接触界面において、第１液の無機酸化物前駆体から誘導される無機酸化物がゲルを形成するが、このときの第１液のセグメントサイズＳ１が５００μｍ以下であることにより、反応生成物である薄膜状無機酸化物のゲルが高選択率で連続的に安定して形成されるので、薄膜状無機酸化物の高い生産性を得ることができる。これは、無機酸化物源である第１液のセグメントサイズＳ１が５００μｍ以下であるようなマイクロ場では、第１及び第２液の接触界面において、無機酸化物前駆体が無機酸化物形成物質と反応して無機酸化物がゲルを形成するときの反応速度がゲルの二次元成長に好適なものになるためであると推測される。また、実施形態に係る薄膜状無機酸化物の製造方法によれば、個々の薄膜の厚さの均一性が優れる薄膜状無機酸化物を製造することができる。
【００１０】
ここで、本出願における「第１及び第２液の接触時におけるセグメントサイズ」とは、第１及び第２液の接触により薄膜状ゲルの形成が可能となるときにおける、第１及び第２液のそれぞれの移動方向に直交する断面において、第１液又は第２液の断面形状の重心を通る直線状の径のうちの最小値をいう。つまり、第１液又は第２液の断面形状における重心を通る直線は無数に存在するが、本出願における「セグメントサイズ」は、それらの無数の直線状の径のうちの最小値を意味する。また、本出願における「相分離」とは、第１及び第２液を接触させた際に液−液の相分離が視認されることをいい、それらがある程度相溶する場合も含む。
【００１１】
第１液は、無機酸化物前駆体を溶解した溶液であり且つ第２液と相分離するものである。
【００１２】
無機酸化物前駆体としては、加水分解反応及び重縮合反応を伴うゾル−ゲル転移によって酸化チタン、酸化ジルコニウム、酸化イットリウム、シリカ、アルミナ等の無機酸化物を誘導する加水分解性の官能基を持つ無機物質が挙げられる。無機酸化物前駆体としては、例えば、これらの無機酸化物のアルコキシド、ハロゲン化物、カルボキシル基やβ−ジケトンのような加水分解性の官能基を有する塩や配位化合物（錯体）、アミン類等が挙げられる。無機酸化物前駆体は、これらのうちの１種又は２種以上を用いることが好ましい。無機酸化物前駆体は、薄膜状無機酸化物の高い生産性を得る観点から、アルコキシドがより好ましく、金属アルコキシドが更に好ましく、反応性の高いチタンアルコキシド及びジルコニウムアルコキシドがより更に好ましく、アルキル基の炭素数が２以上４以下であるチタンアルコキシド及びジルコニウムアルコキシドがより更に好ましい。
【００１３】
チタンアルコキシドとしては、例えば、オルトチタン酸テトラエチル、オルトチタン酸テトラ-ｉｓｏ-プロピル、オルトチタン酸テトラ-ｎ-ブチル（以下「Ｔｉ（ＯＢｕ）４」という。）等が挙げられる。ジルコニウムアルコキシドとしては、例えば、オルトジルコニウム酸テトラエチル、オルトジルコニウム酸テトラ-ｉｓｏ-プロピル、オルトジルコニウム酸テトラ-ｎ-ブチル（以下「Ｚｒ（ＯＢｕ）４」という。）等が挙げられる。
【００１４】
第１液における無機酸化物前駆体の含有量ｃ１は、薄膜状無機酸化物の高い生産性を得る観点から、好ましくは１質量％以上、より好ましくは５質量％以上、更に好ましくは８質量％以上であり、また、高選択率で薄膜を形成することにより薄膜状無機酸化物の高い生産性を得る観点から、好ましくは８０質量％以下、より好ましくは７０質量％以下、更に好ましくは６０質量％以下、より更に好ましくは５０質量％以下、より更に好ましくは４０質量％以下である。この第１液における無機酸化物前駆体の含有量ｃ１は、好ましくは１質量％以上８０質量％以下、より好ましくは５質量％以上７０質量％以下、更に好ましくは８質量％以上６０質量％以下、より更に好ましくは８質量％以上５０質量％以下、より更に好ましくは８質量％以上４０質量％以下である。
【００１５】
第１液の溶媒としては、無機酸化物前駆体を溶解することができる溶媒、例えば、トルエン、ヘキサン、ヘプタン、ベンゼンなどの炭化水素溶媒やクロロホルム等が挙げられる。第１液の溶媒は、これらのうちの１種又は２種以上を用いることが好ましい。第１液の溶媒は、薄膜状無機酸化物の高い生産性を得る観点から、トルエン、ヘキサン、ヘプタンがより好ましい。
【００１６】
第１液は、薄膜状無機酸化物の高い生産性を得る効果を損なわない範囲で、その他の添加剤を含んでいてもよい。第１液は、例えば、加水分解速度を制御する観点から、酸、塩基、キレート剤等を含んでいてもよい。酸としては、例えば、硝酸、硫酸、塩酸などの無機酸；酢酸、シュウ酸、ギ酸、グリコール酸、グルコン酸、乳酸、酒石酸、クエン酸、リンゴ酸、コハク酸などの有機酸が挙げられる。塩基としては、例えば、アンモニア水溶液、トリエタノールアミン等が挙げられる。キレート剤としては、例えば、アセチルアセトン、アセト酢酸メチル、アセト酢酸エチル、アセト酢酸−ｎ−プロピル、アセト酢酸−ｉｓｏ−プロピル等が挙げられる。また、第１液は、薄膜状無機酸化物の高い生産性を得る効果を損なわない範囲で、例えば水等の無機酸化物形成物質を含んでいてもよい。
【００１７】
第２液は、無機酸化物形成物質が溶解した溶液であり且つ第１液と相分離するものである。
【００１８】
無機酸化物形成物質としては、無機酸化物前駆体が金属アルコキシドのような無機酸化物を誘導する加水分解性の官能基を持つ無機物質の場合、典型的には水が挙げられる。無機酸化物形成物質は、１種だけを用いてもよく、また、２種以上を用いてもよい。
【００１９】
第２液における無機酸化物形成物質の含有量ｃ２は、薄膜状無機酸化物の高い生産性を得る観点から、好ましくは０．１質量％以上、より好ましくは０．５質量％以上、更に好ましくは０．８質量％以上であり、更に好ましくは１質量％以上であり、更に好ましくは５質量％以上であり、また、高選択率で薄膜を形成することにより薄膜状無機酸化物の高い生産性を得る観点から、好ましくは７０質量％以下、より好ましくは３０質量％以下、更に好ましくは２０質量％以下、更に好ましくは１５質量％以下、更に好ましくは１２質量％以下である。この第２液における無機酸化物形成物質の含有量ｃ２は、好ましくは０．１質量％以上７０質量％以下、より好ましくは０．５質量％以上３０質量％以下、更に好ましくは０．８質量％以上２０質量％以下、更に好ましくは１質量％以上１５質量％以下、更に好ましくは５質量％以上１２質量％以下である。
【００２０】
第１液における無機酸化物前駆体の含有量ｃ１は、第２液における無機酸化物形成物質の含有量ｃ２と同一であってもよく、また、第２液における無機酸化物形成物質の含有量ｃ２よりも大きくてもよく、或いは、第２液における無機酸化物形成物質の含有量ｃ２よりも小さくてもよい。
【００２１】
第２液の溶媒としては、例えば、いわゆるイオン性液体、アセトニトリルやジメチルスルホキシドなどの有機溶媒等が挙げられる。第２液の溶媒は、これらのうちの１種又は２種以上を用いることが好ましく、イオン性液体を用いることがより好ましい。ここで、本出願における「イオン性液体」とは、大気圧、１００℃以下において液体である塩をいう。
【００２２】
イオン性液体のカチオンとしては、例えば、アンモニウムカチオン、ホスホニウムカチオン等が挙げられる。
【００２３】
アンモニウムカチオンとしては、下記化学式（１）で示される１−アルキル−３−アルキルイミダゾリウムカチオンが挙げられる。なお、Ｒ１とＲ２とは同一でないことが好ましい。
【００２４】
【化１−１】
2018030426.tif 000003
（Ｒ１は、炭素原子数が１２以下のアルキル基、又は、アルキル基の炭素原子結合間にエーテル結合を形成するように１又は２以上の酸素原子が導入され且つ炭素原子数と酸素原子数との合計が１２以下である官能基を表し、Ｒ２は、炭素原子数が１以上４以下のアルキル基、又は、水素原子を表す。）
【００２５】
上記化学式（１）で示される１−アルキル−３−アルキルイミダゾリウムカチオンでは、１−アルキル−３−メチルイミダゾリウムカチオンが好ましく、１−メチル−３−メチルイミダゾリウムカチオン、１−エチル−３−メチルイミダゾリウムカチオン（以下「Ｅｍｉｍ」ともいう。）、１−プロピル−３−メチルイミダゾリウムカチオン、１−ブチル−３−メチルイミダゾリウムカチオン（以下「Ｂｍｉｍ」ともいう。）がより好ましい。
【００２６】
アンモニウムカチオンとしては、下記化学式（２）で示されるＮ−アルキルピリジウムカチオンが挙げられる。
【００２７】
【化２−１】
2018030426.tif 000004
（Ｒは、炭素原子数が１２以下のアルキル基、又は、アルキル基の炭素原子結合間にエーテル結合を形成するように１又は２以上の酸素原子が導入され且つ炭素原子数と酸素原子数との合計が１２以下である官能基を表す。）
【００２８】
上記化学式（２）で示されるＮ−アルキルピリジウムカチオンでは、１−メチルピリジウムカチオン、１−エチルピリジウムカチオン、１−プロピルピリジウムカチオン、１−ブチルピリジウムカチオンが好ましい。
【００２９】
アンモニウムカチオンとしては、下記化学式（３）で示されるものが挙げられる。
【００３０】
［ＮＲＸＨ４−Ｘ］＋            （３）
（Ｒは、炭素原子数が１２以下のアルキル基、又は、アルキル基の炭素原子結合間にエーテル結合を形成するように１又は２以上の酸素原子が導入され且つ炭素原子数と酸素原子数との合計が１２以下である官能基を表し、Ｘは０以上４以下の整数を表す。）
【００３１】
上記化学式（３）で示されるアンモニウムカチオンでは、Ｎ，Ｎ，Ｎ−トリエチル−Ｎ−プロピルアンモニウムカチオン、テトラメチルアンモニウムカチオン、テトラエチルアンモニウムカチオン、エチルジメチルプロピルアンモニウムカチオンが好ましい。
【００３２】
ホスホニウムカチオンとしては、下記化学式（４）で示されるものが挙げられる。
【００３３】
［ＰＲＸＨ４−Ｘ］＋            （４）
（Ｒは、炭素原子数が１２以下のアルキル基、又は、アルキル基の炭素原子結合間にエーテル結合を形成するように１又は２以上の酸素原子が導入され且つ炭素原子数と酸素原子数との合計が１２以下である官能基を表し、Ｘは０以上４以下の整数を表す。）
【００３４】
上記化学式（４）で示されるホスホニウムカチオンでは、テトラメチルホスホニウムカチオン、テトラエチルホスホニウムカチオン、トリブチルメチルホスホニウムカチオンが好ましい。
【００３５】
イオン性液体のアニオンとしては、例えば、ビス（トリフルオロメチルスルフォニル）アミドアニオン（［（ＣＦ３ＳＯ２）２Ｎ］−）（以下「ＮＴｆ２」ともいう。）、エチルサルフェートアニオン（［Ｃ２Ｈ５ＯＳＯ３］−）（以下「ＥＳ」ともいう。）、ビス（フルオロスルフォニル）アミドアニオン（［（ＦＳＯ２）２Ｎ］−）、ジシアミドアニオン（［（ＣＮ）２Ｎ］−）、テトラフルオロボレートアニオン（ＢＦ４−）、ヘキサフルオロホスフェートアニオン（ＰＦ６−）、ハロゲン化物アニオン（Ｃｌ−、Ｂｒ−、Ｉ−）、トリフルオロメタンスルフォネートアニオン（［ＣＦ３ＳＯ３］−）等が挙げられる。
【００３６】
第２液の溶媒のイオン性液体は、これらのカチオン及びアニオンの組み合わせのうちの１種又は２種以上を用いることが好ましい。
【００３７】
第２液は、薄膜状無機酸化物の高い生産性を得る効果を損なわない範囲で、その他の添加剤を含んでいてもよい。
【００３８】
第１及び第２液の接触態様では、セグメントサイズＳ１が５００μｍ以下の第１液を第２液に接触させる。このとき、定量の第１液を第２液に接触させ、従って、無機酸化物形成ステップを回分操作で行ってもよい。しかしながら、高い生産性を得る観点からは、第１及び第２液の両方又はそれらのうちの一方だけを移動させ、無機酸化物形成ステップを連続操作で行うことが好ましい。ここで、本出願における「連続操作」とは、第１液と第２液とを接触させる無機酸化物形成ステップにおいて、第１及び第２液を連続して又は間欠して継続的に接触させると共に、その反応生成物である薄膜状無機酸化物を継続的に回収する操作をいう。
【００３９】
無機酸化物形成ステップを連続操作で行う第１及び第２液の接触態様には、移動する一方に他方を供給して接触させる態様、及び静止する一方に他方を供給して接触させると共に他方を移動させる態様がある。移動する一方に他方を供給して接触させる態様には、外力が作用して流動する一方に他方を供給して接触させる態様、及び外力が作用せずに搬送される一方に他方を供給して接触させる態様がある。更に、流動する一方に他方を供給して接触させる態様には、第１及び第２液の両方を流動させる態様、つまり、第１及び第２液の両方をそれぞれ流動させて合流させる態様、及び第１及び第２液のうちの一方だけを流動させる態様がある。
【００４０】
第１及び第２液の両方を流動させ、その流動する一方に他方を供給して接触させる態様としては、例えば、第１及び第２液の一方に他方を、一方の流動方向に対して斜め後方から合流させて接触させた後、一方の流動方向に沿って流動させる態様、第１及び第２液の両方を同一方向に流動させ、その流動方向を維持した状態でそれらを合流させて接触させる態様、第１及び第２液の一方に他方を、一方の流動方向に対して斜め前方から合流させて接触させた後、一方の流動方向に沿って流動させる態様、第１及び第２液の一方に、一方の流動方向に対して他方を直交する方向から合流させて接触させた後、一方の流動方向に沿って流動させる態様、第１及び第２液を対向するように合流させて接触させた後、第１及び第２液の流動方向とは異なる方向（例えば直交方向）に流動させる態様等が挙げられる。また、第１及び第２液の両方を流動させ、第１及び第２液の一方が他方で覆われるように接触させる、従って、一方の流動方向に直交する方向の全周を他方に接触させる態様であってもよい。
【００４１】
第１及び第２液の両方を流動させ、その流動する一方に他方を供給して接触させる態様は、高選択率で薄膜を形成することにより薄膜状無機酸化物の高い生産性を得る観点から、これらのうち第１及び第２液の一方を他方に、一方の流動方向に対して斜め後方から接触させた後、他方の流動方向に沿って流動させる態様、及び第１及び第２液の両方を同一方向に流動させ、その流動方向を維持した状態でそれらを接触させる態様が好ましい。前者の場合、高選択率で薄膜を形成することにより薄膜状無機酸化物の高い生産性を得る観点から、第１及び第２液が平行に流動して接触する態様に近いことが好ましい。このことから、一方の流動方向の他方の流動方向に対する角度θは、好ましくは９０°以下、より好ましくは６０°以下、更に好ましくは４５°以下である。
【００４２】
第１及び第２液のうちの一方だけを流動させ、流動する一方に他方を供給して接触させる態様としては、例えば、第１及び第２液の一方に、一方の流動方向に対して斜め後方から他方を供給して接触させた後、一方の流動方向に沿って流動させる態様、第１及び第２液の一方に、一方の流動方向に対して斜め前方から他方を供給して接触させた後、一方の流動方向に沿って流動させる態様、第１及び第２液の一方に、一方の流動方向に対して直交する方向から他方を供給して接触させた後、一方の流動方向に沿って流動させる態様等が挙げられる。また、第１及び第２液のうちの一方だけを流動させ、第１及び第２液のうちの流動する一方が他方で覆われるように接触させる、従って、一方の流動方向に直交する方向の全周を他方に接触させる態様であってもよい。
【００４３】
第１及び第２液のうちの少なくとも一方を流動させ、その流動させる一方に他方を供給して接触させる態様において、一方に他方を供給する第１の具体的方法としては、例えば、図１に示すように、第１及び第２液の一方Ａ及び他方Ｂを反応器１０内の流路１１のスリットの開口から流出させて合流させる方法が挙げられる。ここで、第１及び第２液の接触により薄膜状ゲルの形成が可能となるときにおける一方Ａ及び他方ＢのセグメントサイズＳＡ，ＳＢは、それぞれの流路１１における流動方向に直交する方向の合流部への開口幅が相当する。この方法では、第１及び第２液の接触時間は、第１及び第２液の流量により制御することができる。また、第１及び第２液の両方又は片方は複数で構成してもよい。なお、生成する無機酸化物は、第１及び第２液の合流部の下流側において回収することができる。
【００４４】
第１及び第２液のうちの一方に他方を供給する第２の具体的方法としては、例えば、図２に示すように、第１及び第２液のうちの一方Ａを二重管型反応器２０の内側配管２１と外側配管２２との間に流動させると共に、他方Ｂを内側配管２１に流動させ、一方Ａで他方Ｂを覆うようにそれらを合流させる方法が挙げられる。ここで、第１及び第２液の接触により薄膜状ゲルの形成が可能となるときにおける一方ＡのセグメントサイズＳＡは、一方Ａの流動方向に直交する方向の合流部への開口径、つまり、外側配管２２の内径と内側配管２１の外径との差の１／２が相当し、他方ＢのセグメントサイズＳＢは、他方Ｂの流動方向に直交する方向の合流部への開口径、つまり、他方Ｂが流出する内側配管２１の内径が相当する。この場合、内側配管２１と外側配管２２との間に第２液を流動させ、内側配管２１に第１液を流動させることが好ましい。この方法では、第１及び第２液の接触時間は、第１及び第２液の流量により制御することができる。また、第１及び第２液の両方又は片方は複数で構成してもよい。なお、生成する無機酸化物は、第１及び第２液の合流部の下流側において回収することができる。
【００４５】
第１及び第２液のうちの一方に他方を供給する第３の具体的方法としては、例えば、図３Ａ及びＢに示すように、第１及び第２液のうちの一方Ａを液槽３０に流動させ、その一方Ａの表面に他方Ｂを供給する方法が挙げられる。ここで、第１及び第２液の接触により薄膜状ゲルの形成が可能となるときにおける一方Ａ及び他方ＢのセグメントサイズＳＡ，ＳＢは、流動する一方Ａの表面に他方Ｂが供給されて液積層構造を形成したときにおける、それらの流動方向に直交する断面のそれぞれの層厚さが相当する。この場合、液槽３０には第２液を流動させることが好ましい。この方法では、第１及び第２液の接触時間は、一方Ａの流量により制御することができる。また、第１及び第２液の両方又は片方は複数で構成してもよい。他方Ｂの供給手段としては、例えば、ノズルのスリットの開口から他方Ｂを流出させる手段、ノズルやシャワーヘッドから他方Ｂの液滴を滴下する手段、塗工ダイの開口に露出した他方Ｂを一方Ａの流動に同伴させる手段等が挙げられる。また、他方Ｂの供給手段は、移動可能に設けられ、それによって一方Ａへの他方Ｂの供給位置を変更できるように構成されていてもよい。なお、生成する無機酸化物は、液槽３０の下流部において回収することができる。
【００４６】
第１及び第２液のうちの一方に他方を供給する第４の具体的方法としては、例えば、図４Ａ及びＢに示すように、第１及び第２液のうちの一方Ａを傾斜面４０に供給して自重で流動させ、その一方Ａの表面に他方Ｂを供給して液積層構造を形成する方法が挙げられる。ここで、第１及び第２液の接触により薄膜状ゲルの形成が可能となるときにおける一方Ａ及び他方ＢのセグメントサイズＳＡ，ＳＢは、流動する一方Ａの表面に他方Ｂが供給されて液積層構造を形成したときにおける、それらの流動方向に直交する断面のそれぞれの層厚さが相当する。この場合、傾斜面４０には第２液を流動させることが好ましい。傾斜面４０は、一方Ａに対する接触角が小さく、濡れ性が高いことが好ましい。この方法では、第１及び第２液の接触時間は、一方Ａの流量及び傾斜面５０の傾斜角度により制御することができる。また、第１及び第２液の両方又は片方は複数で構成してもよい。一方Ａの供給手段としては、例えば、ノズルのスリットの開口から一方Ａを流出させる手段等が挙げられる。また、一方Ａの供給手段は、移動可能に設けられ、それによって傾斜面４０への一方Ａの供給位置を変更できるように構成されていてもよい。他方Ｂの供給手段としては、例えば、ノズルのスリットの開口から他方Ｂを流出させる手段、ノズルやシャワーヘッドから他方Ｂの液滴を滴下する手段、塗工ダイの開口に露出した他方Ｂを一方Ａの流動に同伴させる手段等が挙げられる。また、他方Ｂの供給手段は、移動可能に設けられ、それによって一方Ａへの他方Ｂの供給位置を変更できるように構成されていてもよい。一方Ａ及び他方Ｂの供給手段は単一部品で構成されていてもよい。なお、生成する無機酸化物は、傾斜面４０の下流部において回収することができる。
【００４７】
第１及び第２液のうちの一方に他方を供給する第５の具体的方法としては、例えば、図５Ａ及びＢに示すように、第１及び第２液のうちの一方Ａを漏斗５０の壁面に供給して自重で流動させ、その一方Ａの表面に他方Ｂを供給して液積層構造を形成する方法が挙げられる。ここで、第１及び第２液の接触により薄膜状ゲルの形成が可能となるときにおける一方Ａ及び他方ＢのセグメントサイズＳＡ，ＳＢは、流動する一方Ａの表面に他方Ｂが供給されて液積層構造を形成したときにおける、それらの流動方向に直交する断面のそれぞれの層厚さが相当する。この場合、漏斗５０の壁面には第２液を流動させることが好ましい。この方法では、第１及び第２液の接触時間は、一方Ａの流量及び漏斗の傾斜角度により制御することができる。また、第１及び第２液の両方又は片方は複数で構成してもよい。一方Ａの供給手段としては、例えば、ノズルの開口から一方Ａを流出させる手段等が挙げられる。また、一方Ａの供給手段は、移動可能に設けられ、それによって漏斗５０への一方Ａの供給位置を変更できるように構成されていてもよい。他方Ｂの供給手段としては、例えば、ノズルの開口から他方Ｂを流出させる手段、ノズルやシャワーヘッドから他方Ｂの液滴を滴下する手段等が挙げられる。また、他方Ｂの供給手段は、移動可能に設けられ、それによって一方Ａへの他方Ｂの供給位置を変更できるように構成されていてもよい。一方Ａ及び他方Ｂの供給手段は単一部品で構成されていてもよい。なお、生成する無機酸化物は、漏斗５０の下方において回収することができる。
【００４８】
第１及び第２液のうちの搬送される一方に他方を供給して接触させる態様としては、例えば、第１及び第２液の一方に他方を、一方の搬送方向に対して斜め後方から接触させた後、一方の搬送方向に沿って搬送する態様、第１及び第２液の一方に他方を、一方の搬送方向に対して斜め前方から接触させた後、一方の搬送方向に沿って搬送する態様、第１及び第２液の一方に、一方の搬送方向に対して他方を直交する方向から接触させた後、一方の搬送方向に沿って搬送する態様等が挙げられる。
【００４９】
第１及び第２液のうちの搬送される一方に他方を供給して接触させる態様において、一方に他方を供給する具体的方法としては、例えば、図６Ａ及びＢに示すように、ベルトコンベア６０を用い、第１及び第２液のうちの一方Ａを一対のローラ６１に巻き掛けられて走行する搬送ベルト６２上に供給して搬送し、その表面に他方Ｂを供給して液積層構造を形成する方法が挙げられる。ここで、第１及び第２液の接触により薄膜状ゲルの形成が可能となるときにおける一方Ａ及び他方ＢのセグメントサイズＳＡ，ＳＢは、搬送される一方Ａの表面に他方Ｂが供給されて液積層構造を形成したときにおける、それらの流動方向に直交する断面のそれぞれの層厚さが相当する。この場合、搬送ベルト６２には第２液を供給して搬送することが好ましい。この方法では、第１及び第２液の接触時間は、搬送ベルト６２の搬送速度により制御することができる。また、第１及び第２液の両方又は片方は複数で構成してもよい。一方Ａの供給手段としては、例えば、ノズルのスリットの開口から一方Ａを流出させる手段等が挙げられる。また、一方Ａの供給手段は、移動可能に設けられ、それによって搬送ベルト６２への一方Ａの供給位置を変更できるように構成されていてもよい。他方Ｂの供給手段としては、例えば、ノズルのスリットの開口から他方Ｂを流出させる手段、ノズルやシャワーヘッドから他方Ｂの液滴を滴下する手段、塗工ダイの開口に露出した他方Ｂを搬送される一方Ａに同伴させる手段等が挙げられる。また、他方Ｂの供給手段は、移動可能に設けられ、それによって一方Ａへの他方Ｂの供給位置を変更できるように構成されていてもよい。一方Ａ及び他方Ｂの供給手段は単一部品で構成されていてもよい。なお、生成する無機酸化物は、搬送ベルト６２の下流部において回収することができる。
【００５０】
ベルトコンベア６０は、図７Ａ及びＢに示すように、搬送ベルト６２の表面に長さ方向及び幅方向に複数に区画された凹部６３が形成され、各凹部６３において、第１及び第２液の液積層構造を形成するように構成されていてもよい。このような構成のベルトコンベア６０を用いれば、各凹部６３において、第１及び第２液が反応することとなるので、均一性の高い薄膜状無機酸化物を得ることができる。なお、搬送手段については、特にベルトコンベア６０に限定されるものではなく、搬送方向に連続した搬送面を有するものであればよい。
【００５１】
第１及び第２液のうちの静止する一方に他方を供給して接触させると共に他方を移動させる態様において、一方に他方を供給する具体的方法としては、例えば、図８Ａ及びＢに示すように、第１及び第２液のうちの一方Ａを液槽８０に貯留し、その表面に他方Ｂを供給して排除押出作用により流動させる方法が挙げられる。ここで、第１及び第２液の接触により薄膜状ゲルの形成が可能となるときにおける一方Ａ及び他方ＢのセグメントサイズＳＡ，ＳＢは、静止する一方Ａの表面に他方Ｂが供給されて液積層構造を形成したときにおける、他方Ｂの流動方向に直交する断面のそれぞれの層厚さが相当する。この場合、液槽８０には第２液を貯留することが好ましい。この方法では、第１及び第２液の接触時間は、他方Ｂの供給速度により制御することができる。また、第１及び第２液の両方又は片方は複数で構成してもよい。他方Ｂの供給手段としては、例えば、ノズルのスリットの開口から他方Ｂを流出させる手段、ノズルやシャワーヘッドから他方Ｂの液滴を滴下する手段等が挙げられる。また、他方Ｂの供給手段は、移動可能に設けられ、それによって一方Ａへの他方Ｂの供給位置を変更できるように構成されていてもよい。なお、生成する無機酸化物は、液槽８０からオーバーフローする液体と共に回収することができる。
【００５２】
第１及び第２液の接触は、これらのうち単一の態様を用いてもよく、また、複数の態様を組み合わせて用いてもよい。また、第１及び第２液の接触は、反応器等を用いた場合のように、気相が存在せずに自由界面を有さない状態で行ってもよく、また、塗工ダイ等を用いて液積層構造を形成する場合のように、気相が存在して自由界面を有する状態で行ってもよい。
【００５３】
第１及び第２液を接触させて液積層構造を形成する場合、図９Ａに示すように、複数の第１及び第２液Ｌ１，Ｌ２によりそれらの交互積層構造を形成してもよい。また、図９Ｂに示すように、第１及び第２液Ｌ１，Ｌ２の積層体間に、第１及び第２液Ｌ１，Ｌ２のいずれとも相溶性を有さず且つ反応に関与しない第３液Ｌ３の層を設けた液積層構造を形成してもよい。このようにすれば、第１及び第２液Ｌ１，Ｌ２の積層体間が独立し、薄膜状無機酸化物の合一が規制されるので、薄膜状無機酸化物の生産性を高めることができる。更に、図９Ｃに示すように、第２液Ｌ２の両側に、種類の異なる無機酸化物前駆体を含有する第１液Ｌ１，Ｌ１’を設けた液積層構造を形成してもよい。このようにすれば、種類の異なる無機酸化物が貼り合わされた薄膜状無機酸化物を得ることができる。
【００５４】
第１及び第２液の接触時における第１液のセグメントサイズＳ１は５００μｍ以下であるが、薄膜状無機酸化物の高い生産性を得る観点から、好ましくは５μｍ以上、より好ましくは１０μｍ以上、更に好ましくは１５μｍ以上、より更に好ましくは３０μｍ以上、より更に好ましくは５０μｍ以上、より更に好ましくは１００μｍ以上であり、また、高選択率で薄膜を形成することにより薄膜状無機酸化物の高い生産性を得る観点から、好ましくは４５０μｍ以下、より好ましくは３５０μｍ以下、更に好ましくは３００μｍ以下、より更に好ましくは２５０μｍ以下、より更に好ましくは２００μｍ以下である。この第１液のセグメントサイズＳ１は、好ましくは５μｍ以上４５０μｍ以下、より好ましくは１０μｍ以上３５０μｍ以下、更に好ましくは１５μｍ以上３００μｍ以下、より更に好ましくは３０μｍ以上２５０μｍ以下、より更に好ましくは５０μｍ以上２００μｍ以下、より更に好ましくは１００μｍ以上２００μｍ以下である。
【００５５】
第１及び第２液の接触時における第２液のセグメントサイズＳ２は、薄膜状無機酸化物の高い生産性を得る観点から、好ましくは５μｍ以上、より好ましくは２０μｍ以上、更に好ましくは５０μｍ以上、より更に好ましくは８０μｍ以上、より更に好ましくは１００μｍ以上であり、また、高選択率で薄膜を形成することにより薄膜状無機酸化物の高い生産性を得る観点から、好ましくは２０ｍｍ以下、より好ましくは１０ｍｍ以下、更に好ましくは５ｍｍ以下、より更に好ましくは１ｍｍ以下、より更に好ましくは５００μｍ以下である。この第２液のセグメントサイズＳ２は、好ましくは５μｍ以上２０ｍｍ以下、より好ましくは２０μｍ以上１０ｍｍ以下、更に好ましくは５０μｍ以上５ｍｍ以下、より更に好ましくは８０μｍ以上１ｍｍ以下、より更に好ましくは１００μｍ以上５００μｍ以下である。
【００５６】
第１及び第２液の接触時における第１液のセグメントサイズＳ１は、薄膜状無機酸化物の高い生産性を得る観点から、第２液のセグメントサイズＳ２と同一、又は、第２液のセグメントサイズＳ２よりも小さいことが好ましい。第１及び第２液の接触時における第２液のセグメントサイズＳ２の第１液のセグメントサイズＳ１に対する比（Ｓ２／Ｓ１）は、安定運転及び安定的な流動状態を担保することにより薄膜状無機酸化物の高い生産性を得る観点から、好ましくは０．１以上、より好ましくは０．５以上、更に好ましくは１．０以上であり、また、薄膜状無機酸化物の高い生産性を得る観点から、好ましくは５００以下、より好ましくは１００以下、更に好ましくは２０以下である。このセグメントサイズ比（Ｓ２／Ｓ１）は、好ましくは０．１以上５００以下、より好ましくは０．５以上１００以下、更に好ましくは１．０以上２０以下である。
【００５７】
実施形態に係る薄膜状無機酸化物の製造方法における無機酸化物形成ステップにおいて、第１及び第２液の両方を移動させる場合、第１及び第２液の接触時における第２液の無機酸化物形成物質のモル移動量ｍ２の第１液の無機酸化物前駆体のモル移動量ｍ１に対する比（モル移動量比＝ｍ２／ｍ１）は、薄膜状無機酸化物を直接的に連続して製造する観点から、好ましくは２以上、より好ましくは１０以上、更に好ましくは５０以上であり、また、経済性の観点から、好ましくは３００以下、より好ましくは２００以下、更に好ましくは１５０以下である。このモル移動量比（ｍ２／ｍ１）は、好ましくは２以上３００以下、より好ましくは１０以上２００以下、更に好ましくは５０以上１５０以下である。但し、第２液を循環等させて繰り返し使用する場合には、経済性の問題は回避されるので、このモル移動量比（ｍ２／ｍ１）が千オーダーや万オーダーの値となってもよい。なお、第１液のモル移動量ｍ１は、第１液における無機酸化物前駆体の含有量ｃ１及び流量Ｑ１又は搬送量Ｑ１’よって制御することができる。第１液のモル移動量ｍ１は、第１液の流量Ｑ１又は搬送量Ｑ１’、無機酸化物前駆体の含有量ｃ１、密度、及び無機酸化物前駆体の分子量から計算される。第２液のモル移動量ｍ２は、第２液における無機酸化物形成物質の含有量ｃ２及び流量Ｑ２又は搬送量Ｑ２’よって制御することができる。第２液のモル移動量ｍ２は、第２液の流量Ｑ２又は搬送量Ｑ２’、無機酸化物形成物質の含有量ｃ２、密度、並びに無機酸化物形成物質の分子量から計算される。
【００５８】
第１液を流動させる場合、第１及び第２液の接触時における第１液の線速ｕ１は、薄膜状無機酸化物の高い生産性を得る観点から、好ましくは０．０００１ｍ／ｓ以上、より好ましくは０．００５ｍ／ｓ以上、更に好ましくは０．０１ｍ／ｓ以上、より更に好ましくは０．０３ｍ／ｓ以上、より更に好ましくは０．０５ｍ／ｓ以上、より更に好ましくは０．１ｍ／ｓ以上であり、また、高選択率で薄膜を形成することにより薄膜状無機酸化物の高い生産性を得る観点から、好ましくは１００ｍ／ｓ以下、より好ましくは２０ｍ／ｓ以下、更に好ましくは１０ｍ／ｓ以下、より更に好ましくは５ｍ／ｓ以下、より更に好ましくは３ｍ／ｓ以下、より更に好ましくは１ｍ／ｓ以下である。この第１液の線速ｕ１は、好ましくは０．０００１ｍ／ｓ以上１００ｍ／ｓ以下、より好ましくは０．００５ｍ／ｓ以上２０ｍ／ｓ以下、更に好ましくは０．０１ｍ／ｓ以上１０ｍ／ｓ以下、より更に好ましくは０．０３ｍ／ｓ以上５ｍ／ｓ以下、より更に好ましくは０．０５ｍ／ｓ以上３ｍ／ｓ以下、より更に好ましくは０．１ｍ／ｓ以上１ｍ／ｓ以下である。
【００５９】
第２液を流動させる場合、第１及び第２液の接触時における第２液の線速ｕ２は、薄膜状無機酸化物の高い生産性を得る観点から、好ましくは０．００１ｍ／ｓ以上、より好ましくは０．００５ｍ／ｓ以上、更に好ましくは０．０１ｍ／ｓ以上、より更に好ましくは０．０３ｍ／ｓ以上、より更に好ましくは０．０５ｍ／ｓ以上、より更に好ましくは０．１ｍ／ｓ以上であり、また、高選択率で薄膜を形成することにより薄膜状無機酸化物の高い生産性を得る観点から、好ましくは１００ｍ／ｓ以下、より好ましくは２０ｍ／ｓ以下、更に好ましくは１０ｍ／ｓ以下、より更に好ましくは５ｍ／ｓ以下、より更に好ましくは３ｍ／ｓ以下、より更に好ましくは１ｍ／ｓ以下である。この第２液の線速ｕ２は、好ましくは０．００１ｍ／ｓ以上１００ｍ／ｓ以下、より好ましくは０．００５ｍ／ｓ以上２０ｍ／ｓ以下、更に好ましくは０．０１ｍ／ｓ以上１０ｍ／ｓ以下、より更に好ましくは０．０３ｍ／ｓ以上５ｍ／ｓ以下、より更に好ましくは０．０５ｍ／ｓ以上３ｍ／ｓ以下、より更に好ましくは０．１ｍ／ｓ以上１ｍ／ｓ以下である。
【００６０】
なお、この第１及び第２液の線速ｕ１，ｕ２は、第１及び第２液の流量Ｑ１，Ｑ２と装置形状によって制御することができる。また、図１及び２に示す第１及び第２液の接触方法では、第１及び第２液の線速ｕ１，ｕ２は、それらの流量Ｑ１，Ｑ２を、それぞれ合流部における合流後の流動方向に直交する断面の流路面積で除すことにより求められる。図３Ａ及びＢ〜図８Ａ及びＢに示す第１及び第２液の接触方法では、第１及び第２液の線速ｕ１，ｕ２は、それらの流量Ｑ１，Ｑ２を、それぞれ液積層構造を形成したときにおけるそれらの流動方向に直交する断面の面積で除すことにより求められる。
【００６１】
第１及び第２液の両方を流動させる場合、第１及び第２液の接触時における第１液の線速ｕ１は、第２液の線速ｕ２と同一であってもよく、また、第２液の線速ｕ２よりも大きくてもよく、或いは、第２液の線速ｕ２よりも小さくてもよい。第１及び第２液の接触時における第１液の線速ｕ１の第２液の線速ｕ２に対する比（ｕ１／ｕ２）は、薄膜状無機酸化物の高い生産性を得る観点から、好ましくは０．０１以上、より好ましくは０．１以上、更に好ましくは０．５以上であり、また、高選択率で薄膜を形成することにより薄膜状無機酸化物の高い生産性を得る観点から、好ましくは１００以下、より好ましくは６０以下、更に好ましくは１０以下である。この線速の比（ｕ１／ｕ２）は、好ましくは０．０１以上１００以下、より好ましくは０．１以上６０以下、更に好ましくは０．５以上１０以下である。
【００６２】
第１液を流動させる場合、第１液は、高選択率で薄膜を形成することにより薄膜状無機酸化物の高い生産性を得る観点から、第１及び第２液が接触するまで、具体的には接触直前まで層流条件で流動することが好ましい。第１及び第２液が接触するまでの第１液のレイノルズ数Ｒｅ１は、薄膜状無機酸化物の高い生産性を得る観点から、好ましくは０．１以上、より好ましくは５以上、更に好ましくは１０以上であり、また、高選択率で薄膜を形成することにより薄膜状無機酸化物の高い生産性を得る観点から、好ましくは１５００以下、より好ましくは５００以下、更に好ましくは３００以下である。この第１液のレイノルズ数Ｒｅ１は、好ましくは０．１以上１５００以下、より好ましくは５以上５００以下、更に好ましくは１０以上３００以下である。なお、この第１液のレイノルズ数Ｒｅ１は、第１液の流量Ｑ１と装置形状によって制御することができる。
【００６３】
第２液を流動させる場合、第２液は、高選択率で薄膜を形成することにより薄膜状無機酸化物の高い生産性を得る観点から、第１及び第２液が接触するまで、具体的には接触直前まで層流条件で流動することが好ましい。第１及び第２液が接触するまでの第２液のレイノルズ数Ｒｅ２は、薄膜状無機酸化物の高い生産性を得る観点から、好ましくは０．０１以上、より好ましくは０．５以上、更に好ましくは１以上であり、また、高選択率で薄膜を形成することにより薄膜状無機酸化物の高い生産性を得る観点から、好ましくは５００以下、より好ましくは２００以下、更に好ましくは１００以下である。この第２液のレイノルズ数Ｒｅ２は、好ましくは０．０１以上５００以下、より好ましくは０．５以上２００以下、更に好ましくは１以上１００以下である。なお、この第２液のレイノルズ数Ｒｅ２は、第２液の流量Ｑ２と装置形状によって制御することができる。
【００６４】
第１及び第２液の両方を流動させる場合、第１及び第２液が接触するまでの第１液のレイノルズ数Ｒｅ１は、第２液のレイノルズ数Ｒｅ２と同一であってもよく、また、第２液のレイノルズ数Ｒｅ２よりも大きくてもよく、或いは、第２液のレイノルズ数Ｒｅ２よりも小さくてもよい。第１及び第２液が接触するまでの第１液のレイノルズ数Ｒｅ１の第２液のレイノルズ数Ｒｅ２に対する比（Ｒｅ１／Ｒｅ２）は、薄膜状無機酸化物の高い生産性を得る観点から、好ましくは０．０１以上、より好ましくは０．１以上、更に好ましくは１以上、より更に好ましくは５以上、より更に好ましくは１０以上、より更に好ましくは１５以上であり、また、高選択率で薄膜を形成することにより薄膜状無機酸化物の高い生産性を得る観点から、好ましくは１０００以下、より好ましくは５００以下、更に好ましくは２００以下、より更に好ましくは１００以下、より更に好ましくは５０以下、より更に好ましくは３０以下、より更に好ましくは２５以下である。このレイノルズ数の比（Ｒｅ１／Ｒｅ２）は、好ましくは０．０１以上１０００以下、より好ましくは０．１以上５００以下、更に好ましくは１以上２００以下、より更に好ましくは５以上１００以下、より更に好ましくは１０以上５０以下、より更に好ましくは１５以上３０以下、より更に好ましくは１５以上２５以下である。
【００６５】
第１及び第２液の接触時間は、高選択率で薄膜を形成することにより薄膜状無機酸化物の高い生産性を得る観点から、好ましくは０．５ｓ以上、より好ましくは１．５ｓ以上、更に好ましくは２．０ｓ以上であり、また、薄膜状無機酸化物の高い生産性を得る観点から、好ましくは６００ｓ以下、より好ましくは１８０ｓ以下、更に好ましくは１００ｓ以下、より更に好ましくは５０ｓ以下、より更に好ましくは１０ｓ以下である。この接触時間は、好ましくは０．５ｓ以上６００ｓ以下、より好ましくは１．５ｓ以上１８０ｓ以下、更に好ましくは２．０ｓ以上１００ｓ以下、より更に好ましくは２．０ｓ以上５０ｓ以下、より更に好ましくは２．０ｓ以上１０ｓ以下である。
【００６６】
第１及び第２液の接触時の反応温度は、第１及び第２液が液体状態を保持する温度であればよく、安定した流動状態を担保する観点から、第１液の融点及び第２液の融点のうちの高い方よりも３℃以上高いことが好ましく、具体的には、好ましくは１０℃以上、より好ましくは２０℃以上であり、また、安定した流動状態を担保する観点から、第１液の沸点及び第２液の沸点のうちの低い方よりも３℃以上低いことが好ましく、具体的には、好ましくは６０℃以下、より好ましくは４０℃以下である。この反応温度は、第１液の融点及び第２液の融点のうちの高い方よりも３℃以上高く且つ第１液の沸点及び第２液の沸点のうちの低い方よりも３℃以上低いことが好ましく、また、具体的には、好ましくは１０℃以上６０℃以下、より好ましくは２０℃以上４０℃以下である。
【００６７】
第１及び第２液の関係について、第１液の第２液に対するそれらの接触時の温度における界面張力は、薄膜状無機酸化物を直接的に連続して製造する観点から、好ましくは０．１ｍＮ／ｍ以上、より好ましくは０．５ｍＮ／ｍ以上、更に好ましくは１ｍＮ／ｍ以上であり、また、同様の観点から、好ましくは３０ｍＮ／ｍ以下、より好ましくは１５ｍＮ／ｍ以下、更に好ましくは１０ｍＮ／ｍ以下である。この界面張力は、好ましくは０．１ｍＮ／ｍ以上３０ｍＮ／ｍ以下、より好ましくは０．５ｍＮ／ｍ以上１５ｍＮ／ｍ以下、更に好ましくは１ｍＮ／ｍ以上１０ｍＮ／ｍ以下である。この界面張力は、ウィルヘルミー型界面張力計を用いて測定される。
【００６８】
実施形態に係る薄膜状無機酸化物の製造方法の無機酸化物形成ステップに用いることができる薄膜状無機酸化物ゲル製造システムについて説明する。
【００６９】
図１０は薄膜状無機酸化物ゲル製造システムＳを示す。
【００７０】
薄膜状無機酸化物ゲル製造システムＳはマイクロリアクター１００を備えている。マイクロリアクター１００は、上流側部分に第１及び第２液流入部１０１，１０２、並びに下流側部分に液排出部１０３がそれぞれ設けられている。
【００７１】
マイクロリアクター１００の第１液流入部１０１には、第１液Ｌ１を貯留するための第１貯槽２１１から延びた第１液供給管２２１が接続されている。同様に、第２液流入部１０２には、第２液Ｌ２を貯留するための第２貯槽２１２から延びた第２液供給管２２２が接続されている。第１及び第２液供給管２２１，２２２のそれぞれには、液の流通及び遮断を切り替えるためのコック２３１，２３２、液を送液するためのポンプ２４１，２４２、及び液の流量を検知するための流量計２５１，２５２が上流側から順に介設されており、また、流量計２５１，２５２の下流側に液の圧力を検知するための圧力計２６１，２６２が取り付けられている。ポンプ２４１，２４２と流量計２５１，２５２とは電気的に接続されており、液の流量のフィードバック制御を行うように構成されている。マイクロリアクター１００の液排出部１０３からはスラリー回収管２７０が延びてスラリー回収槽２８０に接続されている。
【００７２】
マイクロミキサー１００の一例として、図１１Ａ〜Ｅは基板積層型のマイクロミキサー１００を示す。
【００７３】
この基板積層型のマイクロミキサー１００は、上側及び下側基板１１１，１１２、中間基板１１３、並びに上側及び下側スペーサ１１４，１１５が積層一体化されて構成されている。
【００７４】
上側基板１１１は、長方形の板状に形成されており、その長さ方向の一方が上流側部分及び他方が下流側部分にそれぞれ構成されている。上側基板１１１の上流側部分には、第１液流入部１０１が幅方向の中間部に厚さ方向に貫通して形成されており、その下面側には、幅方向に延びるように形成された第１液溜凹部１１１ａが第１液流入部１０１に連通して設けられている。上側基板１１１の両側の長辺及び上流側の短辺のそれぞれの縁部には、各々、厚さ方向に貫通して形成された複数の位置決め孔１１１ａが間隔をおいて設けられている。
【００７５】
下側基板１１２は、上側基板１１１と同様、長方形の板状に形成されており、その長さ方向の一方が上流側部分及び他方が下流側部分にそれぞれ構成されている。下側基板１１２の上流側部分は、上面側が欠損しており、基板厚さが薄く形成された上流側の短辺の縁部に続いて下流側に向かって基板厚さが漸次厚くなるように形成された傾斜部１１６が構成されている。下側基板１１２の上流側部分には、第２液流入部１０２が幅方向の中間部に厚さ方向に貫通して形成されており、その上面側には、縁部の一部及び傾斜部１１６の一部を含んで幅方向に延びるように形成された第２液溜凹部１１２ａが第２液流入部１０２に連通して設けられている。下側基板１１２の上面側における両側の長辺及び上流側の短辺のそれぞれの縁部には、各々、上側基板１１１の位置決め孔１１１ｂに対応するように形成された複数の位置決め孔１１２ｂが間隔をおいて設けられている。
【００７６】
中間基板１１３は、下側基板１１２の欠損に対応した楔形に形成されている。中間基板１１３の両側の側辺及び上流側の側辺のそれぞれの縁部には、各々、上側基板１１１の位置決め孔１１１ｂに対応して厚さ方向に貫通して形成された複数の位置決め孔１１３ａが間隔をおいて設けられている。
【００７７】
上側スペーサ１１４は、上側基板１１１の下面における両側の長辺及び上流側の短辺の縁部に対応する形状の幅狭薄肉の帯状に形成されている。下側スペーサ１１５は、下側基板１１２の上面における両側の長辺及び上流側の短辺の縁部に対応する屈折した形状の幅狭薄肉の帯状に形成されている。上側及び下側スペーサ１１４，１１５には、各々、上側基板１１１の位置決め孔１１１ｂに対応して厚さ方向に貫通して形成された複数の位置決め孔１１４ａ，１１５ａが間隔をおいて設けられている。
【００７８】
基板積層型のマイクロミキサー１００は、下側基板１１２上に下側スペーサ１１５が積層されており、その上流側部分上に中間基板１１３が積層されている。上流側の中間基板１１３上及びそれよりも下流側の下側スペーサ１１５上には上側スペーサ１１４が積層されており、その上には上側基板１１１が積層されている。そして、上側基板１１１の各位置決め孔１１１ｂに、上側スペーサ１１４、中間基板１１３、下側スペーサ１１５、及び下側基板１１２の対応する位置決め孔１１４ａ，１１３ａ，１１５ａ，１１２ｂが位置合わせされ、それらに図示しないピンが挿通されて嵌合することにより一体に構成されている。
【００７９】
基板積層型のマイクロミキサー１００における上側基板１１１の下面と中間基板１１３の上面との間には、上側スペーサ１１４の厚さに相当する第１液流路１１７ａが第１液溜凹部１１１ａに連通して構成されている。下側基板１１２の傾斜部１１６の上面と中間基板１１３の下面との間には、下側スペーサ１１５の厚さに相当する第２液流路１１７ｂが第２液溜凹部１１２ａに連通して構成されている。中間基板１１３よりも下流側の部分においては、上側及び下側スペーサ１１４，１１５を合わせた厚さに相当する液接触部１１８が構成されている。液接触部１１８に連続する下流側の端のスリットの開口は液排出部１０３に構成されている。そして、中間基板１１３の下流側の端には、第１液流路１１７ａが液接触部１１８に開口した第１スリット１１９ａ、及び第２液流路１１７ｂが液接触部１１８に開口した第２スリット１１９ｂが並列するように構成されている。
【００８０】
この基板積層型のマイクロリアクター１００では、第１液流路１１７ａを流動する第１液Ｌ１を第１スリット１１９ａから流出させ、液接触部１１８において、第２液流路１１７ｂを流動して第２スリット１１９ｂから流出させた第２液Ｌ２に接触させる。このとき、第１液Ｌ１に第２液Ｌ２が、第１液Ｌ１の流動方向に対して斜め後方から接触した後、それらが第１液Ｌ１の流動方向に沿って流動する。そして、液接触部１１８で第１及び第２液Ｌ１，Ｌ２が滞留する接触時間がそれらの反応時間に相当する。
【００８１】
この基板積層型のマイクロリアクター１００において、第１液Ｌ１が流出する第１スリット１１９ａにおける第１液Ｌ１の流動方向に直交する方向の合流部への開口幅δ１は、第１液Ｌ１のセグメントサイズＳ１を規定し、従って５００μｍ以下である。第２液Ｌ２が流出する第２スリット１１９ｂにおける第２液Ｌ２の流動方向に直交する方向の合流部への開口幅δ２は、第２液Ｌ２のセグメントサイズＳ２を規定し、好ましくは５ｍｍ以下である。下側基板１１２の傾斜部１１６の傾斜角度は、第１液Ｌ１の流動方向の第２液Ｌ２の流動方向に対する角度θを規定し、好ましくは０°以上６０°以下である。
【００８２】
マイクロミキサー１００の別の一例として、図１２Ａ及びＢは二重管型のマイクロリアクター１００を示す。
【００８３】
この二重管型のマイクロリアクター１００は、小径の内側配管１２１とそれを覆うように同軸に設けられた大径の外側配管１２２とを有し、内側配管１２１の先端が外側配管１２２の中間部に位置付けられている。内側配管１２１の内部には第１液流路１２１ａが構成されていると共に、内側配管１２１と外側配管１２２との間には第２液流路１２２ａが構成され、且つ内側配管１２１の先端の下流側に液接触部１２３が構成されている。マイクロリアクター１００の上流側に設けられた第１及び第２流入部１０１，１０２は、それぞれ第１及び第２液流路１２１ａ，１２２ａに連通している。マイクロリアクター１００の下流側に設けられた液排出部１０３は液接触部１２３に連続する開口で構成されている。
【００８４】
この二重管型のマイクロリアクター１００では、内側配管１２１内の第１液流路１２１ａを流動する第１液Ｌ１を内側配管１２１の先端から流出させ、液接触部１２３において、その第１液Ｌ１を内側配管１２１と外側配管１２２との間の第２液流路１２２ａを流動していた第２液Ｌ２に接触させる。このとき、第１及び第２液Ｌ１，Ｌ２の両方が同一方向に流動し、その流動方向を維持した状態でそれらが接触する。また、第１液Ｌ１が第２液Ｌ２で覆われるように接触する。そして、液接触部１２３で第１及び第２液Ｌ１，Ｌ２が滞留する接触時間がそれらの反応時間に相当する。
【００８５】
この二重管型のマイクロリアクター１００において、第１液Ｌ１が流出する内側配管１２１の内径φｉｎ、すなわち、第１液Ｌ１の流動方向に直交する方向の合流部への開口径は、第１液Ｌ１のセグメントサイズＳ１を規定し、従って５００μｍ以下である。第２液Ｌ２が流動する第２液流路１２２ａの幅、つまり、外側配管１２２の内径Φｉｎと内側配管１２１の外径φｏｕｔとの差の１／２、すなわち、第２液Ｌ２の流動方向に直交する方向の合流部への開口径は、第２液Ｌ２のセグメントサイズＳ２を規定し、好ましくは５ｍｍ以下である。なお、内側配管１２１の外郭及び内郭並びに外側配管１２２の内郭は、円形であることが好ましいが、非円形であってもよく、その場合の内側配管１２１の外径φｏｕｔ及び内径φｉｎや外側配管１２２の内径Φｉｎは、水力相当直径（＝４×（断面積）／（縁長さ））を意味する。
【００８６】
実施形態に係る薄膜状無機酸化物の製造方法は、無機酸化物形成ステップにおいて薄膜状無機酸化物のゲルを含有するスラリーを得た後、そのスラリーから濾過等により薄膜状無機酸化物のゲルを分離するゲル分離ステップ、並びにそれを乾燥及び焼成して最終的に固体の薄膜状無機酸化物を得る乾燥・焼成ステップを有する。
【００８７】
実施形態に係る製造方法によって得られる薄膜状無機酸化物の平均長径（最大径）は、好ましくは２μｍ以上、より好ましくは５μｍ以上、更に好ましくは１０μｍ以上であり、また、好ましくは３００μｍ以下、より好ましくは１００μｍ以下、更に好ましくは５０μｍ以下である。この平均長径は、好ましくは２μｍ以上３００μｍ以下、より好ましくは５μｍ以上１００μｍ以下、更に好ましくは１０μｍ以上５０μｍ以下である。平均長径は得られた薄膜状無機酸化物の顕微鏡観察により測定された５００個の平均値として求められる。
【００８８】
薄膜状無機酸化物の平均厚さは、好ましくは０．０１μｍ以上、より好ましくは０．０５μｍ以上、更に好ましくは０．１μｍ以上であり、また、好ましくは１．５μｍ以下、より好ましくは１μｍ以下、更に好ましくは０．８μｍ以下、より更に好ましくは０．５μｍ以下、より更に好ましくは０．４μｍ以下、より更に好ましくは０．３μｍ以下である。この平均厚さは、好ましくは０．０１μｍ以上１．５μｍ以下、より好ましくは０．０５μｍ以上１μｍ以下、更に好ましくは０．１μｍ以上０．８μｍ以下、より更に好ましくは０．１μｍ以上０．５μｍ以下、より更に好ましくは０．１μｍ以上０．４μｍ以下、より更に好ましくは０．１μｍ以上０．３μｍ以下である。平均厚さは、得られた薄膜状無機酸化物を切断し、その断面の顕微鏡観察により測定された２０個の平均値として求められる。
【００８９】
薄膜状無機酸化物の平均長径の平均厚さに対する比は、好ましくは５以上、より好ましくは３０以上、更に好ましくは５０以上であり、また、好ましくは２０００以下、より好ましくは８００以下、更に好ましくは５００以下である。この比は、好ましくは５以上２０００以下、より好ましくは３０以上８００以下、更に好ましくは５０以上５００以下である。
【００９０】
上述した実施形態に関し、更に以下の構成を開示する。
【００９１】
＜１＞無機酸化物前駆体を溶解した第１液と、前記第１液と相分離し且つ前記第１液の前記無機酸化物前駆体と反応して前記無機酸化物前駆体から誘導される無機酸化物を形成させる物質を溶解した第２液とを接触させるステップを有する薄膜状無機酸化物の製造方法であって、前記第１及び第２液の接触時における前記第１液のセグメントサイズが５００μｍ以下である薄膜状無機酸化物の製造方法。
【００９２】
＜２＞前記無機酸化物前駆体は、加水分解反応及び重縮合反応を伴うゾル−ゲル転移によって前記無機酸化物を誘導する加水分解性の官能基を持つ無機物質を含む＜１＞に記載の薄膜状無機酸化物の製造方法。
【００９３】
＜３＞前記無機酸化物前駆体が、前記無機酸化物のアルコキシド、ハロゲン化物、加水分解性の官能基を有する塩、加水分解性の官能基を有する配位化合物、アミン類のうちの１種又は２種以上を含む＜１＞又は＜２＞に記載の薄膜状無機酸化物の製造方法。
【００９４】
＜４＞前記無機酸化物前駆体が、好ましくはアルコキシド、より好ましくは金属アルコキシド、更に好ましくはチタンアルコキシド及びジルコニウムアルコキシド、より更に好ましくはアルキル基の炭素数が２以上４以下であるチタンアルコキシド及びジルコニウムアルコキシドを含む＜１＞乃至＜３＞のいずれかに記載の薄膜状無機酸化物の製造方法。
【００９５】
＜５＞前記チタンアルコキシドが、オルトチタン酸テトラエチル、オルトチタン酸テトラ-ｉｓｏ-プロピル、又はオルトチタン酸テトラ-ｎ-ブチルを含む＜４＞に記載の薄膜状無機酸化物の製造方法。
【００９６】
＜６＞前記ジルコニウムアルコキシドが、オルトジルコニウム酸テトラエチル、オルトジルコニウム酸テトラ-ｉｓｏ-プロピル、又はオルトジルコニウム酸テトラ-ｎ-ブチルを含む＜４＞に記載の薄膜状無機酸化物の製造方法。
【００９７】
＜７＞前記第１液における前記無機酸化物前駆体の含有量が、好ましくは１質量％以上、より好ましくは５質量％以上、更に好ましくは８質量％以上であり、また、好ましくは８０質量％以下、より好ましくは７０質量％以下、更に好ましくは６０質量％以下、より更に好ましくは５０質量％以下、より更に好ましくは４０質量％以下である＜１＞乃至＜６＞のいずれかに記載の薄膜状無機酸化物の製造方法。
【００９８】
＜８＞前記無機酸化物前駆体の含有量が、好ましくは１質量％以上８０質量％以下、より好ましくは５質量％以上７０質量％以下、更に好ましくは８質量％以上６０質量％以下、より更に好ましくは８質量％以上５０質量％以下、より更に好ましくは８質量％以上４０質量％以下である＜１＞乃至＜７＞のいずれかに記載の薄膜状無機酸化物の製造方法。
【００９９】
＜９＞前記第１液の溶媒が、トルエン、ヘキサン、ヘプタン、ベンゼン、クロロホルムのうちの１種又は２種以上を含む＜１＞乃至＜８＞のいずれかに記載の薄膜状無機酸化物の製造方法。
【０１００】
＜１０＞前記第２液における前記無機酸化物を形成させる物質の含有量が、好ましくは０．１質量％以上、より好ましくは０．５質量％以上、更に好ましくは０．８質量％以上であり、更に好ましくは１質量％以上、更に好ましくは５質量％以上であり、また、好ましくは７０質量％以下、より好ましくは３０質量％以下、更に好ましくは２０質量％以下、より更に好ましくは１５質量％以下、より更に好ましくは１２質量％以下である＜１＞乃至＜９＞のいずれかに記載の薄膜状無機酸化物の製造方法。
【０１０１】
＜１１＞前記第２液における前記無機酸化物を形成させる物質の含有量が、好ましくは０．１質量％以上７０質量％以下、より好ましくは０．５質量％以上３０質量％以下、更に好ましくは０．８質量％以上２０質量％以下、より更に好ましくは１質量％以上１５質量％以下、より更に好ましくは５質量％以上１２質量％以下である＜１＞乃至＜１０＞のいずれに記載の薄膜状無機酸化物の製造方法。
【０１０２】
＜１２＞前記第２液の溶媒が、イオン性液体、アセトニトリル、及びジメチルスルホキシドのうちの１種又は２種以上を含む＜１＞乃至＜１１＞のいずれかに記載の薄膜状無機酸化物の製造方法。
【０１０３】
＜１３＞前記第２液の溶媒がイオン性液体を含む＜１２＞に記載の薄膜状無機酸化物の製造方法。
【０１０４】
＜１４＞前記イオン性液体のカチオンがアンモニウムカチオンを含む＜１３＞に記載の薄膜状無機酸化物の製造方法。
【０１０５】
＜１５＞前記アンモニウムカチオンが、下記化学式（１）で示される１−アルキル−３−アルキルイミダゾリウムカチオンを含む＜１４＞に記載の薄膜状無機酸化物の製造方法。
【０１０６】
【化１−２】
2018030426.tif 000005
（Ｒ１は、炭素原子数が１２以下のアルキル基、又は、アルキル基の炭素原子結合間にエーテル結合を形成するように１又は２以上の酸素原子が導入され且つ炭素原子数と酸素原子数との合計が１２以下である官能基を表し、Ｒ２は、炭素原子数が１以上４以下のアルキル基、又は、水素原子を表す。）
【０１０７】
＜１６＞前記アンモニウムカチオンが、好ましくは１−アルキル−３−メチルイミダゾリウムカチオンを含み、より好ましくは１−メチル−３−メチルイミダゾリウムカチオン、１−エチル−３−メチルイミダゾリウムカチオン、１−プロピル−３−メチルイミダゾリウムカチオン、又は１−ブチル−３−メチルイミダゾリウムカチオンを含む＜１４＞又は＜１５＞に記載の薄膜状無機酸化物の製造方法。
【０１０８】
＜１７＞前記アンモニウムカチオンが、下記化学式（２）で示されるＮ−アルキルピリジウムカチオンを含む＜１４＞乃至＜１６＞のいずれかに記載の薄膜状無機酸化物の製造方法。
【０１０９】
【化２−２】
2018030426.tif 000006
（Ｒは、炭素原子数が１２以下のアルキル基、又は、アルキル基の炭素原子結合間にエーテル結合を形成するように１又は２以上の酸素原子が導入され且つ炭素原子数と酸素原子数との合計が１２以下である官能基を表す。）
【０１１０】
＜１８＞前記アンモニウムカチオンが、１−メチルピリジウムカチオン、１−エチルピリジウムカチオン、１−プロピルピリジウムカチオン、又は１−ブチルピリジウムカチオンを含む＜１４＞乃至＜１７＞のいずれかに記載の薄膜状無機酸化物の製造方法。
【０１１１】
＜１９＞前記アンモニウムカチオンが、下記化学式（３）で示されるものを含む＜１４＞乃至＜１８＞のいずれかに記載の薄膜状無機酸化物の製造方法。
【０１１２】
［ＮＲＸＨ４−Ｘ］＋            （３）
（Ｒは、炭素原子数が１２以下のアルキル基、又は、アルキル基の炭素原子結合間にエーテル結合を形成するように１又は２以上の酸素原子が導入され且つ炭素原子数と酸素原子数との合計が１２以下である官能基を表し、Ｘは０以上４以下の整数を表す。）
【０１１３】
＜２０＞前記アンモニウムカチオンが、Ｎ，Ｎ，Ｎ−トリエチル−Ｎ−プロピルアンモニウムカチオン、テトラメチルアンモニウムカチオン、テトラエチルアンモニウムカチオン、又はエチルジメチルプロピルアンモニウムカチオンを含む＜１４＞乃至＜１９＞のいずれかに記載の薄膜状無機酸化物の製造方法。
【０１１４】
＜２１＞前記イオン性液体のカチオンがホスホニウムカチオンを含む＜１４＞乃至＜２０＞のいずれかに記載の薄膜状無機酸化物の製造方法。
【０１１５】
＜２２＞前記ホスホニウムカチオンが、下記式（４）で示されるものを含む＜２１＞に記載の薄膜状無機酸化物の製造方法。
【０１１６】
［ＰＲＸＨ４−Ｘ］＋            （４）
（Ｒは、炭素原子数が１２以下のアルキル基、又は、アルキル基の炭素原子結合間にエーテル結合を形成するように１又は２以上の酸素原子が導入され且つ炭素原子数と酸素原子数との合計が１２以下である官能基を表し、Ｘは０以上４以下の整数を表す。）
【０１１７】
＜２３＞前記ホスホニウムカチオンが、テトラメチルホスホニウムカチオン、テトラエチルホスホニウムカチオン、又はトリブチルメチルホスホニウムカチオンを含む＜２１＞又は＜２２＞に記載の薄膜状無機酸化物の製造方法。
【０１１８】
＜２４＞前記イオン性液体のアニオンが、ビス（トリフルオロメチルスルフォニル）アミドアニオン（［（ＣＦ３ＳＯ２）２Ｎ］−）、エチルサルフェートアニオン（［Ｃ２Ｈ５ＯＳＯ３］−）、ビス（フルオロスルフォニル）アミドアニオン（［（ＦＳＯ２）２Ｎ］−）、ジシアミドアニオン（［（ＣＮ）２Ｎ］−）、テトラフルオロボレートアニオン（ＢＦ４−）、ヘキサフルオロホスフェートアニオン（ＰＦ６−）、ハロゲン化物アニオン（Ｃｌ−、Ｂｒ−、Ｉ−）、又はトリフルオロメタンスルフォネートアニオン（［ＣＦ３ＳＯ３］−）を含む＜２１＞乃至＜２３＞のいずれかに記載の薄膜状無機酸化物の製造方法。
【０１１９】
＜２５＞前記ステップを連続操作で行う＜１＞乃至＜２４＞のいずれかに記載の薄膜状無機酸化物の製造方法。
【０１２０】
＜２６＞前記第１及び第２液の接触態様が、前記第１及び第２液のうちの移動する一方に他方を供給して接触させる態様を含む＜２５＞に記載の薄膜状無機酸化物の製造方法。
【０１２１】
＜２７＞前記第１及び第２液の接触時における前記第２液の前記無機酸化物を形成させる物質のモル移動量の前記第１液の無機酸化物前駆体のモル移動量に対する比が、好ましくは２以上、より好ましくは１０以上、更に好ましくは５０以上であり、また、好ましくは３００以下、より好ましくは２００以下、更に好ましくは１５０以下である＜２６＞に記載の薄膜状無機酸化物の製造方法。
【０１２２】
＜２８＞前記第１及び第２液の接触時における前記第２液の前記無機酸化物を形成させる物質のモル移動量の前記第１液の無機酸化物前駆体のモル移動量に対する比が、好ましくは２以上３００以下、より好ましくは１０以上２００以下、更に好ましくは５０以上１５０以下である＜２６＞又は＜２７＞に記載の薄膜状無機酸化物の製造方法。
【０１２３】
＜２９＞前記第１及び第２液の接触態様が、前記第１及び第２液のうちの流動する一方に他方を供給して接触させる態様を含む＜２６＞乃至＜２８＞のいずれかに記載の薄膜状無機酸化物の製造方法。
【０１２４】
＜３０＞前記第１液を流動させるとき、前記第１及び第２液の接触時における前記第１液の線速が、好ましくは０．０００１ｍ／ｓ以上、より好ましくは０．００５ｍ／ｓ以上、更に好ましくは０．０１ｍ／ｓ以上、より更に好ましくは０．０３ｍ／ｓ以上、より更に好ましくは０．０５ｍ／ｓ以上、より更に好ましくは０．１ｍ／ｓ以上であり、また、好ましくは１００ｍ／ｓ以下、より好ましくは２０ｍ／ｓ以下、更に好ましくは１０ｍ／ｓ以下、より更に好ましくは５ｍ／ｓ以下、より更に好ましくは３ｍ／ｓ以下、より更に好ましくは１ｍ／ｓ以下である＜２９＞に記載の薄膜状無機酸化物の製造方法。
【０１２５】
＜３１＞前記第１液を流動させるとき、前記第１及び第２液の接触時における前記第１液の線速が、好ましくは０．０００１ｍ／ｓ以上１００ｍ／ｓ以下、より好ましくは０．００５ｍ／ｓ以上２０ｍ／ｓ以下、更に好ましくは０．０１ｍ／ｓ以上１０ｍ／ｓ以下、より更に好ましくは０．０３ｍ／ｓ以上５ｍ／ｓ以下、より更に好ましくは０．０５ｍ／ｓ以上３ｍ／ｓ以下、より更に好ましくは０．１ｍ／ｓ以上１ｍ／ｓ以下である＜２９＞又は＜３０＞に記載の薄膜状無機酸化物の製造方法。
【０１２６】
＜３２＞前記第２液を流動させるとき、前記第１及び第２液の接触時における前記第２液の線速が、好ましくは０．００１ｍ／ｓ以上、より好ましくは０．００５ｍ／ｓ以上、更に好ましくは０．０１ｍ／ｓ以上、より更に好ましくは０．０３ｍ／ｓ以上、より更に好ましくは０．０５ｍ／ｓ以上、より更に好ましくは０．１ｍ／ｓ以上であり、また、好ましくは１００ｍ／ｓ以下、より好ましくは２０ｍ／ｓ以下、更に好ましくは１０ｍ／ｓ以下、より更に好ましくは５ｍ／ｓ以下、より更に好ましくは３ｍ／ｓ以下、より更に好ましくは１ｍ／ｓ以下である＜２９＞乃至＜３１＞のいずれかに記載の薄膜状無機酸化物の製造方法。
【０１２７】
＜３３＞前記第２液を流動させるとき、前記第１及び第２液の接触時における前記第２液の線速が、好ましくは０．００１ｍ／ｓ以上１００ｍ／ｓ以下、より好ましくは０．００５ｍ／ｓ以上２０ｍ／ｓ以下、更に好ましくは０．０１ｍ／ｓ以上１０ｍ／ｓ以下、より更に好ましくは０．０３ｍ／ｓ以上５ｍ／ｓ以下、より更に好ましくは０．０５ｍ／ｓ以上３ｍ／ｓ以下、より更に好ましくは０．１ｍ／ｓ以上１ｍ／ｓ以下である＜２９＞乃至＜３２＞のいずれかに記載の薄膜状無機酸化物の製造方法。
【０１２８】
＜３４＞前記第１液を流動させるとき、前記第１液は、前記第１及び第２液が接触するまで層流条件で流動する＜２９＞乃至＜３３＞のいずれかに記載の薄膜状無機酸化物の製造方法。
【０１２９】
＜３５＞前記第１液を流動させるとき、前記第１及び第２液が接触するまでの前記第１液のレイノルズ数が、好ましくは０．１以上、より好ましくは５以上、更に好ましくは１０以上であり、また、好ましくは１５００以下、より好ましくは５００以下、更に好ましくは３００以下である＜２９＞乃至＜３４＞のいずれかに記載の薄膜状無機酸化物の製造方法。
【０１３０】
＜３６＞前記第１液を流動させるとき、前記第１及び第２液が接触するまでの前記第１液のレイノルズ数が、好ましくは０．１以上１５００以下、より好ましくは５以上５００以下、更に好ましくは１０以上３００以下である＜２９＞乃至＜３５＞のいずれかに記載の薄膜状無機酸化物の製造方法。
【０１３１】
＜３７＞前記第２液を流動させるとき、前記第２液は、前記第１及び第２液が接触するまで層流条件で流動する＜２９＞乃至＜３６＞のいずれかに記載の薄膜状無機酸化物の製造方法。
【０１３２】
＜３８＞前記第２液を流動させるとき、前記第１及び第２液が接触するまでの前記第２液のレイノルズ数が、好ましくは０．０１以上、より好ましくは０．５以上、更に好ましくは１以上であり、また、好ましくは５００以下、より好ましくは２００以下、更に好ましくは１００以下である＜２９＞乃至＜３７＞のいずれかに記載の薄膜状無機酸化物の製造方法。
【０１３３】
＜３９＞前記第２液を流動させるとき、前記第１及び第２液が接触するまでの前記第２液のレイノルズ数が、好ましくは０．０１以上５００以下、より好ましくは０．５以上２００以下、更に好ましくは１以上１００以下である＜２９＞乃至＜３８＞のいずれかに記載の薄膜状無機酸化物の製造方法。
【０１３４】
＜４０＞前記第１及び第２液の接触態様が、前記第１及び第２液の両方をそれぞれ流動させて合流させる態様を含む＜２９＞乃至＜３９＞のいずれかに記載の薄膜状無機酸化物の製造方法。
【０１３５】
＜４１＞前記第１及び第２液の接触態様が、前記第１及び第２液の一方に他方を、一方の流動方向に対して斜め後方から接触させた後、一方の流動方向に沿って流動させる態様を含む＜４０＞に記載の薄膜状無機酸化物の製造方法。
【０１３６】
＜４２＞前記一方の流動方向の前記他方の流動方向に対する角度が、好ましくは９０°以下、より好ましくは６０°以下、更に好ましくは４５°以下である＜４１＞に記載の薄膜状無機酸化物の製造方法。
【０１３７】
＜４３＞前記第１及び第２液のうちの一方に他方を供給する方法が、前記第１及び第２液の両方をスリットから流出させて合流させる方法である＜４０＞乃至＜４２＞のいずれかに記載の薄膜状無機酸化物の製造方法。
【０１３８】
＜４４＞前記第１及び第２液の接触態様が、前記第１及び第２液の両方を同一方向に流動させ、その流動方向を維持した状態でそれらを接触させる態様を含む＜４０＞乃至＜４３＞のいずれかに記載の薄膜状無機酸化物の製造方法。
【０１３９】
＜４５＞前記第１及び第２液のうちの一方に他方を供給する方法が、前記一方を二重管の内側配管と外側配管との間に流動させると共に、前記他方を内側配管に流動させ、前記一方で前記他方を覆うようにそれらを合流させる方法である＜４４＞に記載の薄膜状無機酸化物の製造方法。
【０１４０】
＜４６＞前記第１及び第２液の接触時における前記第１液の線速の前記第２液の線速に対する比が、好ましくは０．０１以上、より好ましくは０．１以上、更に好ましくは０．５以上であり、また、好ましくは１００以下、より好ましくは６０以下、更に好ましくは１０以下である＜４０＞乃至＜４５＞のいずれかに記載の薄膜状無機酸化物の製造方法。
【０１４１】
＜４７＞前記第１及び第２液の接触時における前記第１液の線速の前記第２液の線速に対する比が、好ましくは０．０１以上１００以下、より好ましくは０．１以上６０以下、更に好ましくは０．５以上１０以下である＜４０＞乃至＜４６＞のいずれかに記載の薄膜状無機酸化物の製造方法。
【０１４２】
＜４８＞前記第１及び第２液が接触するまでの前記第１液のレイノルズ数の前記第２液のレイノルズ数に対する比が、好ましくは０．０１以上、より好ましくは０．１以上、更に好ましくは１以上、より更に好ましくは５以上、より更に好ましくは１０以上、より更に好ましくは１５以上であり、また、好ましくは１０００以下、より好ましくは５００以下、更に好ましくは２００以下、より更に好ましくは１００以下、より更に好ましくは５０以下、より更に好ましくは３０以下、より更に好ましくは２５以下である＜４０＞乃至＜４７＞のいずれかに記載の薄膜状無機酸化物の製造方法。
【０１４３】
＜４９＞前記第１及び第２液が接触するまでの前記第１液のレイノルズ数の前記第２液のレイノルズ数に対する比が、好ましくは０．０１以上１０００以下、より好ましくは０．１以上５００以下、更に好ましくは１以上２００以下、より更に好ましくは５以上１００以下、より更に好ましくは１０以上５０以下、より更に好ましくは１５以上３０以下、より更に好ましくは１５以上２５以下である＜４０＞乃至＜４８＞のいずれかに記載の薄膜状無機酸化物の製造方法。
【０１４４】
＜５０＞前記第１及び第２液の接触態様が、前記第１及び第２液のうちの一方だけを流動させる態様を含む＜２９＞乃至＜４９＞のいずれかに記載の薄膜状無機酸化物の製造方法。
【０１４５】
＜５１＞前記第１及び第２液の接触態様が、前記第１及び第２液のうちの搬送される一方に他方を供給して接触させる態様を含む＜２６＞乃至＜５０＞のいずれかに記載の薄膜状無機酸化物の製造方法。
【０１４６】
＜５２＞前記第１及び第２液の接触態様が、前記第１及び第２液のうちの静止する一方に他方を供給して接触させると共に前記他方を移動させる態様を含む＜２５＞乃至＜５１＞のいずれかに記載の薄膜状無機酸化物の製造方法。
【０１４７】
＜５３＞前記第１及び第２液の接触時における前記第１液のセグメントサイズが、好ましくは５μｍ以上、より好ましくは１０μｍ以上、更に好ましくは１５μｍ以上、より更に好ましくは３０μｍ以上、より更に好ましくは５０μｍ以上、より更に好ましくは１００μｍ以上であり、また、好ましくは４５０μｍ以下、より好ましくは３５０μｍ以下、更に好ましくは３００μｍ以下、より更に好ましくは２５０μｍ以下、より更に好ましくは２００μｍ以下である＜１＞乃至＜５２＞のいずれかに記載の薄膜状無機酸化物の製造方法。
【０１４８】
＜５４＞前記第１及び第２液の接触時における前記第１液のセグメントサイズが、好ましくは５μｍ以上４５０μｍ以下、より好ましくは１０μｍ以上３５０μｍ以下、更に好ましくは１５μｍ以上３００μｍ以下、より更に好ましくは３０μｍ以上２５０μｍ以下、より更に好ましくは５０μｍ以上２００μｍ以下、より更に好ましくは１００μｍ以上２００μｍ以下である＜１＞乃至＜５３＞のいずれかに記載の薄膜状無機酸化物の製造方法。
【０１４９】
＜５５＞前記第１及び第２液の接触時における前記第２液のセグメントサイズが、好ましくは５μｍ以上、より好ましくは２０μｍ以上、更に好ましくは５０μｍ以上、より更に好ましくは８０μｍ以上、より更に好ましくは１００μｍ以上であり、また、好ましくは２０ｍｍ以下、より好ましくは１０ｍｍ以下、更に好ましくは５ｍｍ以下、より更に好ましくは１ｍｍ以下、より更に好ましくは５００μｍ以下である＜１＞乃至＜５４＞のいずれかに記載の薄膜状無機酸化物の製造方法。
【０１５０】
＜５６＞前記第１及び第２液の接触時における前記第２液のセグメントサイズが、好ましくは５μｍ以上２０ｍｍ以下、より好ましくは２０μｍ以上１０ｍｍ以下、更に好ましくは５０μｍ以上５ｍｍ以下、より更に好ましくは８０μｍ以上１ｍｍ以下、より更に好ましくは１００μｍ以上５００μｍ以下である＜１＞乃至＜５５＞のいずれかに記載の薄膜状無機酸化物の製造方法。
【０１５１】
＜５７＞前記第１及び第２液の接触時における前記第１液のセグメントサイズが、前記第２液のセグメントサイズと同一、又は、前記第２液のセグメントサイズよりも小さい＜１＞乃至＜５６＞のいずれかに記載の薄膜状無機酸化物の製造方法。
【０１５２】
＜５８＞前記第１及び第２液の接触時における前記第２液のセグメントサイズの前記第１液のセグメントサイズに対する比が、好ましくは０．１以上、より好ましくは０．５以上、更に好ましくは１．０以上であり、また、好ましくは５００以下、より好ましくは１００以下、更に好ましくは２０以下である＜１＞乃至＜５７＞のいずれかに記載の薄膜状無機酸化物の製造方法。
【０１５３】
＜５９＞前記第１及び第２液の接触時における前記第２液のセグメントサイズの前記第１液のセグメントサイズに対する比が、好ましくは０．１以上５００以下、より好ましくは０．５以上１００以下、更に好ましくは１．０以上２０以下である＜１＞乃至＜５８＞のいずれかに記載の薄膜状無機酸化物の製造方法。
【０１５４】
＜６０＞前記第１及び第２液の接触を、気相が存在せずに自由界面を有さない状態で行う＜１＞乃至＜５９＞のいずれかに記載の薄膜状無機酸化物の製造方法。
【０１５５】
＜６１＞前記第１及び第２液の接触を、気相が存在して自由界面を有する状態で行う＜１＞乃至＜６０＞のいずれかに記載の薄膜状無機酸化物の製造方法。
【０１５６】
＜６２＞前記第１及び第２液の接触時間が、好ましくは０．５ｓ以上、より好ましくは１．５ｓ以上、更に好ましくは２．０ｓ以上であり、また、好ましくは６００ｓ以下、より好ましくは１８０ｓ以下、更に好ましくは１００ｓ以下、より更に好ましくは５０ｓ以下、より更に好ましくは１０ｓ以下である＜１＞乃至＜６１＞のいずれかに記載の薄膜状無機酸化物の製造方法。
【０１５７】
＜６３＞前記第１及び第２液の接触時間が、好ましくは０．５ｓ以上６００ｓ以下、より好ましくは１．５ｓ以上１８０ｓ以下、更に好ましくは２．０ｓ以上１００ｓ以下、より更に好ましくは２．０ｓ以上５０ｓ以下、より更に好ましくは２．０ｓ以上１０ｓ以下である＜１＞乃至＜６２＞のいずれかに記載の薄膜状無機酸化物の製造方法。
【０１５８】
＜６４＞前記第１及び第２液の接触時の反応温度が、好ましくは１０℃以上、より好ましくは２０℃以上であり、また、好ましくは６０℃以下、より好ましくは４０℃以下である＜１＞乃至＜６３＞のいずれかに記載の薄膜状無機酸化物の製造方法。
【０１５９】
＜６５＞前記第１及び第２液の接触時の反応温度が、好ましくは１０℃以上６０℃以下、より好ましくは２０℃以上４０℃以下である＜１＞乃至＜６４＞のいずれかに記載の薄膜状無機酸化物の製造方法。
【０１６０】
＜６６＞前記第１液の前記第２液に対するそれらの接触時の温度における界面張力が、好ましくは０．１ｍＮ／ｍ以上、より好ましくは０．５ｍＮ／ｍ以上、更に好ましくは１ｍＮ／ｍ以上であり、また、好ましくは３０ｍＮ／ｍ以下、より好ましくは１５ｍＮ／ｍ以下、更に好ましくは１０ｍＮ／ｍ以下である＜１＞乃至＜６５＞のいずれかに記載の薄膜状無機酸化物の製造方法。
【０１６１】
＜６７＞前記第１液の前記第２液に対するそれらの接触時の温度における界面張力が、好ましくは０．１ｍＮ／ｍ以上３０ｍＮ／ｍ以下、より好ましくは０．５ｍＮ／ｍ以上１５ｍＮ／ｍ以下、更に好ましくは１ｍＮ／ｍ以上１０ｍＮ／ｍ以下である＜１＞乃至＜６６＞のいずれかに記載の薄膜状無機酸化物の製造方法。
【０１６２】
＜６８＞前記薄膜状無機酸化物の平均長径が、好ましくは２μｍ以上、より好ましくは５μｍ以上、更に好ましくは１０μｍ以上であり、また、好ましくは３００μｍ以下、より好ましくは１００μｍ以下、更に好ましくは５０μｍ以下である＜１＞乃至＜６７＞のいずれかに記載の薄膜状無機酸化物の製造方法。
【０１６３】
＜６９＞前記薄膜状無機酸化物の平均長径が、好ましくは２μｍ以上３００μｍ以下、より好ましくは５μｍ以上１００μｍ以下、更に好ましくは１０μｍ以上５０μｍ以下である＜１＞乃至＜６８＞のいずれかに記載の薄膜状無機酸化物の製造方法。
【０１６４】
＜７０＞前記薄膜状無機酸化物の平均厚さが、好ましくは０．０１μｍ以上、より好ましくは０．０５μｍ以上、更に好ましくは０．１μｍ以上であり、また、好ましくは１．５μｍ以下、より好ましくは１μｍ以下、更に好ましくは０．８μｍ以下、より更に好ましくは０．５μｍ以下、より更に好ましくは０．４μｍ以下、より更に好ましくは０．３μｍ以下である＜１＞乃至＜６９＞のいずれかに記載の薄膜状無機酸化物の製造方法。
【０１６５】
＜７１＞前記薄膜状無機酸化物の平均厚さが、好ましくは０．０１μｍ以上１．５μｍ以下、より好ましくは０．０５μｍ以上１μｍ以下、更に好ましくは０．１μｍ以上０．８μｍ以下、より更に好ましくは０．１μｍ以上０．５μｍ以下、より更に好ましくは０．１μｍ以上０．４μｍ以下、より更に好ましくは０．１μｍ以上０．３μｍ以下である＜１＞乃至＜７０＞のいずれかに記載の薄膜状無機酸化物の製造方法。
【０１６６】
＜７２＞前記薄膜状無機酸化物の平均長径の平均厚さに対する比が、好ましくは５以上、より好ましくは３０以上、更に好ましくは５０以上であり、また、好ましくは２０００以下、より好ましくは８００以下、更に好ましくは５００以下である＜１＞乃至＜７１＞のいずれかに記載の薄膜状無機酸化物の製造方法。
【０１６７】
＜７３＞前記薄膜状無機酸化物の平均長径の平均厚さに対する比が、好ましくは５以上２０００以下、より好ましくは３０以上８００以下、更に好ましくは５０以上５００以下である＜１＞乃至＜７２＞のいずれかに記載の薄膜状無機酸化物の製造方法。
【実施例】
【０１６８】
［第１実施例］
以下の実施例１-1〜１-７及び比較例１-１〜１-２の金属酸化物の製造を行った。実施例１-１〜１-７及び比較例１-２のそれぞれについて、ウィルヘルミー型界面張力計を用いて第１液Ｌ１の第２液Ｌ２に対する２５℃における界面張力を測定した。また、実施例１-１〜１-７のそれぞれで得られた薄膜状金属酸化物について、平均長径は、顕微鏡観察により測定された５００個の平均値として求めた。平均厚さは、薄膜状金属酸化物を切断し、その断面の顕微鏡観察により測定された２０個の平均値として求めた。更に、これらの結果から平均長径の平均厚さに対する比を求めた。それらの内容については表１及び２に示す。また、それぞれで得られた金属酸化物を表３及び４に示す。【０１６９】
（実施例１-１）
上記実施形態で開示した基板積層型のマイクロリアクター１００を備えた薄膜状無機酸化物ゲル製造システムＳを用いて薄膜状酸化チタンを製造した。【０１７０】
第１液Ｌ１として、無機酸化物前駆体のＴｉ（ＯＢｕ）４を８．０質量％含有するヘキサン溶液を調製した。また、第２液Ｌ２として、無機酸化物形成物質の水を１０質量％含有するＥｍｉｍをカチオン及びＥＳをアニオンとするイオン性液体溶液を調製した。【０１７１】
第１及び第２液Ｌ１，Ｌ２をそれぞれ第１及び第２貯槽２１１，２１２に仕込み、それらを連続操作で基板積層型のマイクロリアクター１００に供給することにより薄膜状酸化チタンのゲルを含有するスラリーを得た。このとき、マイクロリアクター１００内の第１及び第２スリット１１９ａ，１１９ｂの開口幅δ１，δ２は１３０μｍであったので、第１及び第２液Ｌ１，Ｌ２の接触時における第１及び第２液Ｌ１，Ｌ２のセグメントサイズＳ１，Ｓ２はいずれも１３０μｍであった。第１液Ｌ１の流量Ｑ１を３９ｍＬ／ｍｉｎとし、その第１及び第２液Ｌ１，Ｌ２の接触時における線速ｕ１を０．０５ｍ／ｓとし、また、第１及び第２液Ｌ１，Ｌ２が接触するまでのレイノルズ数Ｒｅ１を１４とした。第２液Ｌ２の流量Ｑ２を３９ｍＬ／ｍｉｎとし、その第１及び第２液Ｌ１，Ｌ２の接触時における線速ｕ２を０．０５ｍ／ｓとし、また、第１及び第２液Ｌ１，Ｌ２が接触するまでのレイノルズ数Ｒｅ２を０．１４とした。第１及び第２液Ｌ１，Ｌ２の温度（反応温度）は２５℃とした。第１及び第２液Ｌ１，Ｌ２の液接触部１１８での接触時間（反応時間）は３秒とした。第１及び第２液Ｌ１，Ｌ２の流動方向のなす角度θは１０°であった。【０１７２】
得られたスラリーを金属メッシュで濾過し、金属メッシュ上に残った薄膜状酸化チタンのゲルをエタノールで洗浄した後に乾燥及び焼成することにより固体の薄膜状酸化チタンを得た。【０１７３】
（実施例１-２）
上記実施形態で開示した二重管型のマイクロリアクター１００を備えた薄膜状無機酸化物ゲル製造システムＳを用いて薄膜状酸化チタンを製造した。【０１７４】
第１液Ｌ１として、無機酸化物前駆体のＴｉ（ＯＢｕ）４を３０質量％含有するトルエン溶液を調製した。また、第２液Ｌ２として、無機酸化物形成物質の水を１．０質量％含有するＢｍｉｍをカチオン及びＮＴｆ２をアニオンとするイオン性液体溶液を調製した。【０１７５】
第１及び第２液Ｌ１，Ｌ２をそれぞれ第１及び第２貯槽２１１，２１２に仕込み、それらを連続操作で二重管型のマイクロリアクター１００に供給することにより薄膜状酸化チタンのゲルを含有するスラリーを得た。このとき、マイクロリアクター１００の内側配管１２１の内径が１７０μｍであったので、第１及び第２液Ｌ１，Ｌ２の接触時における第１液Ｌ１のセグメントサイズＳ１は１７０μｍであった。第１液Ｌ１の流量Ｑ１を０．１４ｍＬ／ｍｉｎとし、その第１及び第２液Ｌ１，Ｌ２の接触時における線速ｕ１を０．１１ｍ／ｓとし、また、第１及び第２液Ｌ１，Ｌ２が接触するまでのレイノルズ数Ｒｅ１を２７とした。マイクロリアクター１００の外側配管１２２の内径が２．４ｍｍ及び内側配管１２１の外径が１．６ｍｍであったので、第１及び第２液Ｌ１，Ｌ２の接触時における第２液Ｌ２のセグメントサイズＳ２は０．４ｍｍであった。第２液Ｌ２の流量Ｑ２を１０．４ｍＬ／ｍｉｎとし、その第１及び第２液Ｌ１，Ｌ２の接触時における線速ｕ２を０．０７ｍ／ｓとし、また、第１及び第２液Ｌ１，Ｌ２が接触するまでのレイノルズ数Ｒｅ２を２とした。第１及び第２液Ｌ１，Ｌ２の温度（反応温度）は２５℃とした。第１及び第２液Ｌ１，Ｌ２の液接触部１２３での接触時間（反応時間）は３秒とした。【０１７６】
得られたスラリーを金属メッシュで濾過し、金属メッシュ上に残った薄膜状酸化チタンのゲルをエタノールで洗浄した後に乾燥及び焼成することにより固体の薄膜状酸化チタンを得た。【０１７７】
（実施例１-３）
第１液Ｌ１として、無機酸化物前駆体のＴｉ（ＯＢｕ）４を２０質量％含有するヘキサン溶液を用いたことを除いて実施例１-２と同様にして固体の薄膜状酸化チタンを得た。【０１７８】
（実施例１-４）
第１液Ｌ１の流量Ｑ１を０．４８ｍＬ／ｍｉｎとし、その第１及び第２液Ｌ１，Ｌ２の接触時における線速ｕ１を０．３５ｍ／ｓとし、また、第１及び第２液Ｌ１，Ｌ２が接触するまでのレイノルズ数Ｒｅ１を８７とすると共に、第２液Ｌ２の流量Ｑ２を３４．７ｍＬ／ｍｉｎとし、その第１及び第２液Ｌ１，Ｌ２の接触時における線速ｕ２を０．２ｍ／ｓとし、また、第１及び第２液Ｌ１，Ｌ２が接触するまでのレイノルズ数Ｒｅ２を５としたことを除いて実施例１-２と同様にして固体の薄膜状酸化チタンを得た。【０１７９】
（実施例１-５）
第２液Ｌ２として、無機酸化物形成物質である水を１．８質量％含有するアセトニトリル溶液を用いたことを除いて実施例１-３と同様にして固体の薄膜状酸化チタンを得た。第２液Ｌ２のレイノルズ数Ｒｅ２は１２４であった。【０１８０】
（実施例１-６）
第１液Ｌ１の流量Ｑ１を５．２ｍＬ／ｍｉｎとし、その第１及び第２液Ｌ１，Ｌ２の接触時における線速ｕ１を３．８ｍ／ｓとし、また、第１及び第２液Ｌ１，Ｌ２が接触するまでのレイノルズ数Ｒｅ１を１４３９とすると共に、第２液Ｌ２として、無機酸化物形成物質の水を１．２質量％含有するＥｍｉｍをカチオン及びＥＳをアニオンとするイオン性液体溶液を用いたことを除いて実施例１-３と同様にして固体の薄膜状酸化チタンを得た。【０１８１】
（実施例１-７）
第１液Ｌ１として、無機酸化物前駆体のＺｒ（ＯＢｕ）４を３０質量％含有するヘキサン溶液を用いると共に、第２液Ｌ２として、無機酸化物形成物質の水を０．９質量％含有するＢｍｉｍをカチオン及びＮＴｆ２をアニオンとするイオン性液体溶液を用いたことを除いて実施例１-２と同様にして固体の薄膜状酸化ジルコニウムを得た。【０１８２】
（比較例１-１）
第２液Ｌ２として、無機酸化物形成物質である水を１．８質量％含有してヘキサンと相溶するメタノール溶液を用いたことを除いて実施例１-３と同様にして行い、固体の球状酸化チタンを得た。第１及び第２液Ｌ１，Ｌ２が接触するまでのそれぞれのレイノルズ数Ｒｅ１，Ｒｅ２はそれぞれ４２及び２２０であった。接触後の相溶した第１及び第２液Ｌ１，Ｌ２のレイノルズ数Ｒｅ１，Ｒｅ２は２２０であった。【０１８３】
（比較例１-２）
第１液Ｌ１として、無機酸化物前駆体のＴｉ（ＯＢｕ）４を３０質量％含有するトルエン溶液を調製した。また、第２液Ｌ２として、無機酸化物形成物質の水を０．２質量％含有するＢｍｉｍをカチオン及びＮＴｆ２をアニオンとするイオン性液体溶液を調製した。【０１８４】
第２液Ｌ２を調製した容器を３０分間静置した後、容器内の第２液Ｌ２上に上方から第１液Ｌ１を、第２液Ｌ２の液面が乱れないように添加し、３０分間静置して界面反応させることにより球状ゲルを含有するスラリーを得た。第１及び第２液Ｌ１，Ｌ２の温度（反応温度）は２５℃とした。第１液Ｌ１の液量を容器の断面積で除して算出した第１及び第２液Ｌ１，Ｌ２の接触時における第１液Ｌ１のセグメントサイズは６４０μｍであった。【０１８５】
得られたスラリーを金属メッシュで濾過し、金属メッシュ上に残った球状ゲルをエタノールで洗浄した後に乾燥及び焼成することにより固体の球状酸化チタンを得た。【０１８６】
【表１】
2018030426.tif 000007
【０１８７】
【表２】
2018030426.tif 000008
【０１８８】
【表３】
2018030426.tif 000009
【０１８９】
【表４】
2018030426.tif 000010
【０１９０】
実施例１-１〜１-７では、薄膜状酸化チタンや薄膜状酸化ジルコニウムのゲルが高選択率で連続的に安定して形成され、そのため特許文献１及び２に開示された技術に比較すると、高い生産性で薄膜状酸化チタンや薄膜状酸化ジルコニウムを製造することができた。一方、比較例１-１〜１-２では、薄膜状酸化チタンを得ることができなかった。【０１９１】
［第２実施例］
図３Ａに示すような液槽３０を用いて連続操作により第１及び第２液Ｌ１，Ｌ２を接触させて下記の実施例２-１〜２-３の薄膜状酸化チタンの製造を行った。また、実施例２-１〜２-３のそれぞれについて、ウィルヘルミー型界面張力計を用いて第１液Ｌ１の第２液Ｌ２に対する２５℃における界面張力を測定した。更に、得られた薄膜状酸化チタンについて、第１実施例と同様にして平均厚さを求めた。その結果を表５及び得られた薄膜状酸化チタンを表６にそれぞれ示す。【０１９２】
＜実施例２-１＞
第１液Ｌ１として、無機酸化物前駆体のＴｉ（ＯＢｕ）４を５．０質量％含有するヘキサン溶液を調製した。また、第２液Ｌ２として、無機酸化物形成物質の水を１０質量％含有するＥｍｉｍをカチオン及びＥＳをアニオンとするイオン性液体溶液を調製した。【０１９３】
第２液Ｌ２を液槽３０に循環させながら流動させ、その第２液Ｌ２の表面にマイクロシリンジから第１液Ｌ１を供給することにより薄膜状酸化チタンのゲルを含有するスラリーを得た。このとき、第１及び第２液Ｌ１，Ｌ２の接触時における第１及び第２液Ｌ１，Ｌ２のセグメントサイズＳ１，Ｓ２は、流動する第２液Ｌ２の表面に第１液Ｌ１が供給されて液積層構造を形成したときにおける、それらの流動方向に直交する断面のそれぞれの層厚さが相当し、それぞれ９．２μｍ及び２８００μｍであった。第２液Ｌ２の流量Ｑ２を２００ｍＬ／ｍｉｎとし、その線速ｕ２は０．０１２ｍ／ｓ及びレイノルズ数Ｒｅ２を５．１とした。第１液Ｌ１の流量Ｑ１は０．６６ｍＬ／ｍｉｎであった。第１及び第２液Ｌ１，Ｌ２の温度（反応温度）は２５℃とした。第１及び第２液Ｌ１，Ｌ２の接触時間（反応時間）は１３秒とした。【０１９４】
得られたスラリーを金属メッシュで濾過し、金属メッシュ上に残った薄膜状酸化チタンのゲルをエタノールで洗浄した後に乾燥及び焼成することにより固体の薄膜状酸化チタンを得た。【０１９５】
＜実施例２-２＞
第１液Ｌ１として、無機酸化物前駆体のＴｉ（ＯＢｕ）４を３０質量％含有するヘキサン溶液を用いたことを除いて実施例２-１と同様にして固体の薄膜状酸化チタンを得た。【０１９６】
＜実施例２-３＞
第２液Ｌ２の流量Ｑ２を３００ｍＬ／ｍｉｎとし、その線速ｕ２は０．０１６ｍ／ｓ及びレイノルズ数Ｒｅ２を７．６として、第１液Ｌ１のセグメントサイズＳ１を６．８μｍ及び第２液Ｌ２のセグメントサイズＳ２を３１００μｍとし、第１及び第２液Ｌ１，Ｌ２の接触時間（反応時間）を９秒としたことを除いて実施例２-２と同様にして固体の薄膜状酸化チタンを得た。【０１９７】
【表５】
2018030426.tif 000011
【０１９８】
【表６】
2018030426.tif 000012
【０１９９】
［第３実施例］
図６Ａ及びＢ並びに図７Ａ及びＢに示すようなベルトコンベア６０を用いて連続操作により第１及び第２液Ｌ１，Ｌ２を接触させて下記の実施例３の薄膜状酸化チタンの製造を行った。また、ウィルヘルミー型界面張力計を用いて第１液Ｌ１の第２液Ｌ２に対する２５℃における界面張力を測定した。更に、得られた薄膜状酸化チタンについて、第１実施例と同様にして平均厚さを求めた。その結果を表７及び得られた薄膜状酸化チタンを表８にそれぞれ示す。【０２００】
＜実施例３＞
第１液Ｌ１として、無機酸化物前駆体のＴｉ（ＯＢｕ）４を３０質量％含有するヘキサン溶液を調製した。また、第２液Ｌ２として、無機酸化物形成物質の水を１０質量％含有するＥｍｉｍをカチオン及びＥＳをアニオンとするイオン性液体溶液を調製した。【０２０１】
第２液Ｌ２を一対のローラ６１に巻き掛けられて走行する搬送ベルト６２上の凹部６３に供給して搬送し、その表面に第１液Ｌ１を供給して液積層構造を形成することにより薄膜状酸化チタンのゲルを含有するスラリーを得た。このとき、第１及び第２液Ｌ１，Ｌ２の接触時における第１及び第２液Ｌ１，Ｌ２のセグメントサイズＳ１，Ｓ２は、搬送される第２液Ｌ２の表面に第１液Ｌ１が供給されて液積層構造を形成したときにおける、それらの流動方向に直交する断面のそれぞれの層厚さが相当し、それぞれ２μｍ及び４０００μｍであった。第２液Ｌ２の搬送量Ｑ２’を１２０ｍＬ／ｍｉｎとした。第１液Ｌ１の搬送量Ｑ１’は０．０６ｍＬ／ｍｉｎであった。第１及び第２液Ｌ１，Ｌ２の温度（反応温度）は２５℃とした。第１及び第２液Ｌ１，Ｌ２の接触時間（反応時間）は１０秒とした。【０２０２】
得られたスラリーを金属メッシュで濾過し、金属メッシュ上に残った薄膜状酸化チタンのゲルをエタノールで洗浄した後に乾燥及び焼成することにより固体の薄膜状酸化チタンを得た。【０２０３】
【表７】
2018030426.tif 000013
【０２０４】
【表８】
2018030426.tif 000014
【産業上の利用可能性】
【０２０５】
本発明は薄膜状無機酸化物の製造方法の技術分野において有用である。
【図１】
2018030426.tif 000015
【図２】
2018030426.tif 000016
【図３Ａ】
2018030426.tif 000017
【図３Ｂ】
2018030426.tif 000018
【図４Ａ】
2018030426.tif 000019
【図４Ｂ】
2018030426.tif 000020
【図５Ａ】
2018030426.tif 000021
【図５Ｂ】
2018030426.tif 000022
【図６Ａ】
2018030426.tif 000023
【図６Ｂ】
2018030426.tif 000024
【図７Ａ】
2018030426.tif 000025
【図７Ｂ】
2018030426.tif 000026
【図８Ａ】
2018030426.tif 000027
【図８Ｂ】
2018030426.tif 000028
【図９Ａ】
2018030426.tif 000029
【図９Ｂ】
2018030426.tif 000030
【図９Ｃ】
2018030426.tif 000031
【図１０】
2018030426.tif 000032
【図１１Ａ】
2018030426.tif 000033
【図１１Ｂ】
2018030426.tif 000034
【図１１Ｃ】
2018030426.tif 000035
【図１１Ｄ】
2018030426.tif 000036
【図１１Ｅ】
2018030426.tif 000037
【図１２Ａ】
2018030426.tif 000038
【図１２Ｂ】
2018030426.tif 000039
【国際調査報告】
2018030426.tif 000040
2018030426.tif 000041
2018030426.tif 000042
2018030426.tif 000043